"50~97の範囲の水素化度を有し、溶液粘度SVを重量平均分子量Mwで割った比が410-3~3010-3Pasmol/kgの範囲である、部分水素化ニトリルゴム。52.5~96.5、より好ましくは55~96、非常に好ましくは57.7~95.5、特に60~95の範囲の水素化度を有する、請求項1に記載の部分水素化ニトリルゴム。前記溶液粘度SVを前記重量平均分子量Mwで割った比が、510-3~3010-3Pasmol/kg、好ましくは6.510-3~3010-3Pasmol/kgの範囲である、請求項1に記載の部分水素化ニトリルゴム。少なくとも1種の共役ジエンおよび少なくとも1種のα,β-不飽和ニトリルに由来する反復単位を含み、前記共重合されるジエン反復単位のC=C二重結合が、少なくとも50でかつ最大97まで、好ましくは少なくとも52.5でかつ96.6まで、より好ましくは少なくとも55でかつ96まで、非常に好ましくは少なくとも57.5でかつ96.5まで、特に少なくとも60でかつ95までの程度に水素化されている、請求項1から3のいずれか一項に記載の部分水素化ニトリルゴム。50~97の範囲の水素化度を有し、溶液粘度SVを重量平均分子量Mwで割った比が410-3~3010-3Pasmol/kgの範囲である部分水素化ニトリルゴムの製造方法であって、50~97の範囲の水素化度を有する部分水素化ニトリルゴムを、周期律表の遷移族6または8の金属好ましくはモリブデン、オスミウムまたはルテニウムに基づく錯体触媒前記金属にカルベン結合した少なくとも1種の配位子を有しているの存在下で、メタセシス反応に付し、実質的にC2~C16オレフィンがない状態で前記メタセシスが行われることを特徴とする、部分水素化ニトリルゴムの製造方法。i一般式A[式中、Mは、オスミウムまたはルテニウムであり、X1およびX2は、同一または異なっており、2つの配位子好ましくは陰イオン配位子を表し、Lは、同一または異なる配位子好ましくは中性の電子供与体を表し、さらにRは、それぞれの出現において同一または異なっていて、水素、アルキル好ましくはC1~C30アルキル、シクロアルキル好ましくはC3~C20シクロアルキル、アルケニル好ましくはC2~C20アルケニル、アルキニル好ましくはC2~C20アルキニル、アリール好ましくはC6~C24アリール、カルボキシレート好ましくはC1~C20カルボキシレート、アルコキシ好ましくはC1~C20アルコキシ、アルケニルオキシ好ましくはC2~C20アルケニルオキシ、アルキニルオキシ好ましくはC2~C20アルキニルオキシ、アリールオキシ好ましくはC6~C24アリールオキシ、アルコキシカルボニル好ましくはC2~C20アルコキシカルボニル、アルキルアミノ好ましくはC1~C30アルキルアミノ、アルキルチオ好ましくはC1~C30アルキルチオ、アリールチオ好ましくはC6~C24アリールチオ、アルキルスルホニル好ましくはC1~C20アルキルスルホニル、またはアルキルスルフィニル好ましくはC1~C20アルキルスルフィニルを表すかこれらの基はすべて、それぞれの場合に任意選択で、1つまたは複数のアルキル、ハロゲン、アルコキシ、アリールまたはヘテロアリールの各基で置換されていてもよい、あるいは両方の基Rがこれらの結合している共通C原子の導入によって架橋されて環状基を形成しており、この環状基は脂肪族性でも芳香族性であってもよく、任意選択で置換されており、1個または複数個のヘテロ原子を含んでいてもよい]の触媒、ii構造IVグラブスI触媒または構造VグラブスII触媒[式中、Cyはシクロヘキシルを表す]を有する触媒iii一般式B[式中、Mは、ルテニウムまたはオスミウムであり、X1およびX2は、同一または異なる配位子好ましくは陰イオン配位子であり、Yは、酸素O、硫黄S、基N-R1または基P-R1[ここで、R1は以下に明らかにした定義を有する]であり、R1は、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニルの各基であり、これらはすべてそれぞれの場合に任意選択で、1つまたは複数のアルキル、ハロゲン、アルコキシ、アリールまたはヘテロアリールの各基で置換されていてよく、R2、R3、R4およびR5は、同一または異なっており、水素あるいは有機基または無機基であり、R6は、Hあるいはアルキル、アルケニル、アルキニルまたはアリールの各基であり、さらにLは、式Aに関して示したのと同じ定義を有する配位子である]の触媒、iv式VII~XVII[式中、Mesはそれぞれの場合に2,4,6-トリメチルフェニルを表す]の触媒、v一般式G、HまたはK[式中、Mは、オスミウムまたはルテニウムであり、X1およびX2は、同一または異なっており、2つの配位子好ましくは陰イオン配位子を表し、Lは、配位子好ましくは、中性の電子供与体であり、Z1およびZ2は、同一または異なっており、中性の電子供与体を表し、R21およびR22は、互いに独立に、水素、アルキル、シクロアルキル、アルケニル、アルキニル、アリール、カルボキシレート、アルコキシ、アルケニルオキシ、アルキニルオキシ、アリールオキシ、アルコキシカルボニル、アルキルアミノ、アルキルチオ、アルキルスルホニルまたはアルキルスルフィニルこれらはそれぞれの場合に、アルキル、ハロゲン、アルコキシ、アリールまたはヘテロアリールから選択される1つまたは複数の基で置換されているである]の触媒、およびvi以下の式[式中、Mesはそれぞれの場合に2,4,6-トリメチルフェニルを表す]の触媒を含む群から選択される触媒を錯体触媒として使用することを特徴とする、請求項4に記載の方法。使用する触媒の量が、使用する前記部分水素化ニトリルゴムに対して、5~1000ppm、好ましくは10~500ppm、特に25~250ppmの貴金属であることを特徴とする、請求項5または6に記載の方法。反応混合物中の前記部分水素化ニトリルゴムの濃度が、1重量~20重量の範囲、好ましくは5重量~15重量の範囲であることを特徴とする、請求項5または6に記載の方法。前記メタセシス反応を、20°C~150°Cの範囲、好ましくは25~100°Cの範囲、特に30~90°Cの範囲で行うことを特徴とする、請求項5または6に記載の方法。i50~97の範囲の水素化度を有し、溶液粘度SVを重量平均分子量Mwで割った比が410-3~3010-3Pasmol/kgの範囲である少なくとも1種の部分水素化ニトリルゴムとii少なくとも1種の過酸化物架橋系とを含む、加硫性混合物。iii少なくとも1種の充填剤及び/またはiv1種または複数種の更なる別の添加剤をさらに含むことを特徴とする、請求項10に記載の加硫性混合物。前記部分水素化ニトリルゴムiを、少なくとも1種の過酸化物架橋系ii、任意選択の少なくとも1種の充填剤iii及び/または1種または複数種の更なる別の添加剤ivと混合する、請求項10または11に記載の加硫性混合物の製造方法。請求項10または11に記載の加硫性混合物を、温度上昇により、好ましくは成形プロセスで、より好ましくは射出成形を用いて架橋させることを特徴とする、加硫物の製造方法。請求項13に記載の方法で得ることができる加硫物。ニトリルゴムのメタセシス分解に関する上記の方法すべてに共通しているのは、水素化されていないニトリルゴムが、好ましくは、いわゆるコオレフィンとしての1-オレフィンを用いてメタセシス触媒で処理され、ニトリルゴムの分子量が減少し、モル質量分布の幅が狭くなることであるこのことは、多分散度指数PDI=Mw/Mnここで、Mwは重量平均分子量であり、Mnは数平均分子量であるの値が低くなることから明らかである。ゴム混合物では、こうしたメタセシス分解されたニトリルゴムの水素化により得られる水素化ニトリルゴムは、加工特性が改善される。その例として、射出成形における金型への充填の改善がある。しかし、そのようなゴム混合物の過酸化物架橋の後、得られた加硫物は、メタセシス分解を行わないで製造された水素化ニトリルゴムと比較して、ショアA硬さが低く、種々の歪みのもとでのモジュラスのレベルが低く、さらに引張り強さが低いR.Parg,C.Wrana,D.Achten,theAutumnRubberConferenceatHanover,2004年11月への提出論文Therban登録商標AdvancedTechnology-ThenewlowmolecularweightHNBR;J.Ismeier,theDKG[GermanRubberAssociation]SouthernandSouth-WesternGermanyRegionalGroupConference2005年2月6日への提出論文Therban登録商標AT-Anewpolymerforenginecompartmentseals。現在まで、加工挙動が改善されると共に機械的性質が損なわれない水素化ニトリルゴムの製造を可能にする方法は知られていない。国際公開第00/71554A号パンフレットからは、当技術分野においてグラブスII触媒と呼ばれている一群の触媒が知られている。欧州特許出願公開第1426383号明細書は、この種のグラブスII触媒、例えば、以下の1,3-ビス2,4,6-トリメチルフェニル2-イミダゾリジニリデントリシクロヘキシルホスフィンルテニウムフェニルメチレンジクロリド触媒などを、コオレフィンを添加せずにニトリルゴムのメタセシスに使用することを開示している。グラブスII触媒好ましくはメタセシスと同じ溶媒中で行われるその後の水素化の後、その水素化ニトリルゴムは、グラブスIタイプの触媒を使用した場合よりも分子量が小さく、分子量分布PDIが狭くなっており、さらに混合物粘度が低いので、加工品質が向上している。それにもかかわらず、こうした水素化ニトリルゴムに基づいて過酸化物架橋によって製造された加硫物はまた、分子量の大きい水素化ニトリルゴムに基づいた加硫物と比べて、モジュラスのレベルが減少しかつ引張り強さが低くなっている。加硫物の特性ショアA硬さ、種々の歪みにおける応力値、引張り強さ、破断点伸び、摩損および動的応力下での発熱性を損なうことなく、水素化ニトリルゴムそれ自体またはそれを含むゴム混合物のムーニー粘度を減少させるという形で、水素化ニトリルゴムの加工特性を改善できるようにする手段は現在まで開示されていない。本発明の目的は、他の成分と簡単かつ容易に混合し加工できるにもかかわらず、過酸化物加硫の後に、高度な機械的および力学的性質特に、ショアA硬さ、種々の歪みでの応力値、引張り強さ、破断点伸び、DIN摩損および発熱性を示す加硫物がもたらされる、水素化ニトリルゴムを提供することであった。この目的は、溶液粘度と重量平均分子量との特定比によって区別される部分水素化ニトリルゴムが初めて提供されることにより、達成された。本発明は、50~97の範囲の水素化度を有し、溶液粘度SVを重量平均分子量Mwで割った比が410-3~5010-3Pasmol/kgの範囲である部分水素化ニトリルゴムを提供する。本発明の部分水素化ニトリルゴムは、好ましくは52.5~96.5、より好ましくは55~96、非常に好ましくは57.7~95.5、特に、60~95の範囲の水素化度を有し、溶液粘度SVを重量平均分子量Mwで割った比が、510-3~4510-3Pasmol/kg、より好ましくは510-3~4010-3Pasmol/kg、非常に好ましくは610-3~3510-3Pasmol/kg、特に、6.510-3~3010-3Pasmol/kgの範囲である。50~97の範囲の水素化度を有し、溶液粘度SVを重量平均分子量Mwで割った比が410-3~3010-3Pasmol/kg、好ましくは510-3~3010-3Pasmol/kgの範囲である部分水素化ニトリルゴムが提供される。本発明の部分水素化ニトリルゴムは、好都合にも溶液粘度が低く、かつ未加硫状態生ゴムの形とそれから製造されたゴム混合物の形の両方で、著しく改善された加工挙動を示し、機械的および力学的な加硫物特性ショアA硬さ、種々の歪みでの応力、引張り強さ、破断点伸び、DIN摩損および発熱性を損なうといったことが観察されない。それゆえに本発明はさらに、本発明の部分水素化ニトリルゴムの製造方法であって、50~97の範囲の水素化度を有する部分水素化ニトリルゴムを、周期律表の遷移族6または8の金属に基づく錯体触媒金属にカルベン結合した少なくとも1種の配位子を有するの存在下でメタセシス反応に付し、C2~C16オレフィンが実質的に存在しない状態でメタセシスが行われることを特徴とする、部分水素化ニトリルゴムの製造方法を提供する。本発明の1つの実施形態では、50~97の範囲の水素化度を有し、溶液粘度SVを重量平均分子量Mwで割った比が410-3~3010-3Pasmol/kgの範囲である部分水素化ニトリルゴムの製造方法であって、50~97の範囲の水素化度を有する部分水素化ニトリルゴムを、周期律表の遷移族6または8の金属に基づく錯体触媒その金属にカルベン結合した少なくとも1種の配位子を有しているの存在下で、メタセシス反応に付し、実質的にC2~C16オレフィンが存在しない状態でメタセシスが行われることを特徴とする、部分水素化ニトリルゴムの製造方法が提供される。本発明はさらに、本発明の部分水素化ニトリルゴムと、少なくとも1種の過酸化物架橋剤と、任意選択の少なくとも1種の充填剤と、任意選択の1種または複数種のさらなる添加剤とを含む加硫性混合物、ならびにそうした加硫性混合物の製造法を提供する。本発明はさらに、本発明の加硫性混合物を高温にさらしてそれを架橋することによる、加硫物の製造方法を提供する。さらに本発明により、そのような方法で得られた加硫物が提供される。本明細書との関連では、実質的にC2~C16オレフィンが存在しない状態とは、部分水素化ニトリルゴムのメタセシス反応の間に、C2~C16オレフィンが、合計で2phrすなわち、部分水素化ニトリルゴム100重量部当たり2重量部以下の量しか存在しないことを意味する。メタセシス反応では、直鎖および分岐のオレフィン特に、エチレン、プロピレン、イソブテン、スチレン、1-ヘキセンまたは1-オクテンを含むこの種のC2~C16オレフィンは、好ましくは合計で1.5phr以下、より好ましくは1.0phr以下、非常に好ましくは0.5phr以下、特に、0.25phr以下の量だけ存在する。本明細書との関連では、上記および下記に示した基、パラメーターまたは実例のすべての定義は、一般的なものであっても好ましい範囲のものであっても、互いに組み合わせることができ、したがってそれぞれの範囲および好ましい範囲を任意の望ましい仕方で組み合わせたものも含む。本明細書との関連で、様々なタイプのメタセシス触媒または一般式を有する他の化合物と関連して用いられる置換という用語は、示されている基または原子上の水素原子がそれぞれの場合に明記されている基の1つによって置き換えられることを意味するが、ただし、示されている原子の原子価を超えないこと、また置換によって安定化合物が得られることを条件とする。本明細書との関連では、水素化度がxである部分水素化ニトリルゴムは、このニトリルゴムにおいて、ニトリルゴムの共重合したジエンモノマー中にもともと存在するC=C二重結合のxが水素化されていることを意味する。この水素化度は、KautschukeGummiKunststoffe,Vol.421989年No.2,107-110Part1ならびにKautschukeGummiKunststoffe,Vol421989年No.3,194-197Part2にしたがって赤外分光法で求められる。使用する部分水素化ニトリルゴム:本発明の製造方法では、50~97、好ましくは52.5~96.5、より好ましくは55~96、非常に好ましくは57.7~95.5、特に60~95の範囲の水素化度を有する部分水素化ニトリルゴムを使用する。こうした部分水素化ニトリルゴムは、少なくとも1種の共役ジエンおよび少なくとも1種のα,β-不飽和ニトリルに由来する反復単位を含み、共重合されるジエン反復単位のC=C二重結合は、少なくとも50でかつ97以下、好ましくは少なくとも52.5でかつ96.6まで、より好ましくは少なくとも55でかつ96まで、非常に好ましくは少なくとも57.5でかつ96.5まで、特に少なくとも60でかつ95までの程度まで水素化されている。本発明の方法では、そのうえ、上記の条件を満たしかつ1種または複数種の他の共重合性ターモノマーtermonomersに由来する反復単位をさらに含む部分水素化ニトリルゴムを使用することも可能である。共役ジエンはどんな種類のものであってもよいが、C4~C6共役ジエンを使用するのが好ましい。特に好ましいのは、1,3-ブタジエン、イソプレン、2,3-ジメチルブタジエン、ピペリレンまたはそれらの混合物である。とりわけ好ましいのは、1,3-ブタジエンおよびイソプレンまたはそれらの混合物である。特に非常に好ましいのは1,3-ブタジエンである。α,β-不飽和ニトリルとして、任意の知られているα,β-不飽和ニトリルを使用することが可能であるが、アクリロニトリル、メタクリロニトリル、エタクリロニトリルまたはそれらの混合物などのC3~C5α,β-不飽和ニトリルが好ましい。アクリロニトリルが特に好ましい。更なる共重合性ターモノマーとして、例えば、芳香族ビニルモノマー好ましくはスチレン、α-メチルスチレンおよびビニルピリジン、フッ素含有ビニルモノマー好ましくはフルオロエチルビニルエーテル、フルオロプロピルビニルエーテル、o-フルオロメチルスチレン、ペンタフルオロ安息香酸ビニル、ジフルオロエチレンおよびテトラフルオロエチレン、あるいは共重合性老化防止モノマー好ましくはN-4-アニリノフェニルアクリルアミド、N-4-アニリノフェニルメタクリルアミド、N-4-アニリノフェニルシンナミド、N-4-アニリノフェニルクロトンアミド、N-フェニル-4-3-ビニルベンジルオキシアニリンおよびN-フェニル-4-4-ビニルベンジルオキシアニリン、ならびに非共役ジエン4-シアノシクロヘキセンおよび4-ビニルシクロヘキセンなど、あるいはアルキン1-または2-ブチンなどを使用することが可能である。更なる共重合性ターモノマーとして、カルボキシル基を含む1種または複数種の共重合性ターモノマーを使用することも可能であり、その例としては、α,β-不飽和モノカルボン酸、そのエステル、そのアミド、α,β-不飽和ジカルボン酸、そのモノエステルまたはジエステルまたは対応するその無水物またはアミドがある。α,β-不飽和モノカルボン酸として、好ましくはアクリル酸およびメタクリル酸を使用することが可能である。α,β-不飽和モノカルボン酸のエステル、好ましくはそれらのアルキルエステル、アルコキシアルキルまたはヒドロキシアルキルエステルも、用いるのに適している。好ましいのは、α,β-不飽和モノカルボン酸のC1~C18アルキルエステル、より好ましくはアクリル酸またはメタクリル酸のC1~C18アルキルエステル、特に好ましくはメチルメタアクリレート、エチルメタアクリレート、プロピルメタアクリレート、n-ブチルメタアクリレート、tert-ブチルメタアクリレート、ヘキシルメタアクリレート、2-エチルヘキシルメタアクリレート、オクチルメタアクリレート、n-ドデシルメタアクリレート、2-プロピルヘプチルアクリレートおよびラウリルメタアクリレートである。特に、n-ブチルアクリレートを使用する。また、α,β-不飽和モノカルボン酸のC2~C12アルコキシアルキルエステルも好ましく、より好ましいのはアクリル酸またはメタクリル酸のC2~C12アルコキシアルキルエステルであり、特に、メトキシメチルメタアクリレート、メトキシエチルメタアクリレート、エトキシエチルメタアクリレートおよびメトキシエチルメタアクリレートである。特に、メトキシエチルアクリレートを使用する。α,β-不飽和モノカルボン酸のC1~C12ヒドロキシアルキルエステルも好ましく、より好ましいのはアクリル酸またはメタクリル酸のC1~C12ヒドロキシアルキルエステルであり、特に、2-ヒドロキシエチルメタアクリレート、3-ヒドロキシプロピルメタアクリレートおよびヒドロキシブチルメタアクリレートである。使用する他のα,β-不飽和モノカルボン酸のエステルは、さらに、例えば、ポリエチレングリコールメタアクリレート、ポリプロピレングリコールメタアクリレート、グリシジルメタアクリレート、エポキシメタアクリレート、N-2-ヒドロキシエチルアクリルアミド、N-ヒドロキシメチルアクリルアミドおよびウレタンメタアクリレートである。アルキルエステル例えば、上に明記したものなどとアルコキシアルキルエステル例えば、上に明記したものとの混合物を使用することも可能である。シアノアルキル基の炭素原子の数が2~12個であるアクリル酸シアノアルキルおよびメタクリル酸シアノアルキル、好ましくはアクリル酸α-シアノエチル、アクリル酸β-シアノエチルおよびメタクリル酸シアノブチルも、用いるのに適している。フッ素置換ベンジル含有アクリレートまたはメタクリレート好ましくはアクリル酸フルオロベンジルおよびメタクリル酸フルオロベンジルも、用いるのに適している。フルオロアルキル含有アクリレートおよびメタクリレート好ましくはアクリル酸トリフルオロエチルおよびメタクリル酸テトラフルオロプロピルも、用いるのに適している。アミノ含有α,β-不飽和カルボン酸エステルアクリル酸ジメチルアミノメチルおよびアクリル酸ジエチルアミノエチルなども、用いるのに適している。共重合性モノマーとして、α,β-不飽和ジカルボン酸、好ましくはマレイン酸、フマル酸、クロトン酸、イタコン酸、シトラコン酸およびメサコン酸を使用することが可能である。α,β-不飽和ジカルボン酸無水物、好ましくは無水マレイン酸、イタコン酸無水物、シトラコン酸無水物およびメサコン酸無水物mesaconicanhydrideを使用することも可能である。さらに、α,β-不飽和ジカルボン酸のモノエステルまたはジエステルを使用することも可能である。こうしたα,β-不飽和ジカルボン酸のモノエステルまたはジエステルは、例えば、アルキルエステル好ましくはC1~C10アルキル、特に、エチル、n-プロピル-、イソプロピル、n-ブチル、tert-ブチル、n-ペンチルまたはn-ヘキシル、アルコキシアルキルエステル好ましくはC2~C12アルコキシアルキル、より好ましくはC3~C8アルコキシアルキル、ヒドロキシアルキルエステル好ましくはC1~C12ヒドロキシアルキル、より好ましくはC2~C8ヒドロキシアルキル、シクロアルキルエステル好ましくはC5~C12シクロアルキル、より好ましくはC6~C12シクロアルキル、アルキルシクロアルキルエステル好ましくはC6~C12アルキルシクロアルキル、より好ましくはC7~C10アルキルシクロアルキル、またはアリールエステル好ましくはC6~C14アリールモノエステルまたはジエステルであってよい。ここで、ジエステルの場合、当該のエステルはそれぞれの場合に同じであっても混合エステルであってもよい。α,β-不飽和ジカルボン酸モノエステルの例には、以下のものが含まれる。マレイン酸モノアルキルエステル、好ましくはマレイン酸モノメチル、マレイン酸モノエチル、マレイン酸モノプロピルおよびマレイン酸モノ-n-ブチル;マレイン酸モノシクロアルキルエステル、好ましくはマレイン酸モノシクロペンチル、マレイン酸モノシクロヘキシルおよびマレイン酸モノシクロヘプチル;マレイン酸モノアルキルシクロアルキルエステル、好ましくはマレイン酸モノメチルシクロペンチルおよびマレイン酸モノエチルシクロヘキシル;マレイン酸モノアリールエステル、好ましくはマレイン酸モノフェニル;マレイン酸モノベンジルエステル、好ましくはマレイン酸モノベンジル;フマル酸モノアルキルエステル、好ましくはフマル酸モノメチル、フマル酸モノエチル、フマル酸モノプロピルおよびフマル酸モノ-n-ブチル;フマル酸モノシクロアルキルエステル、好ましくはフマル酸モノシクロペンチル、フマル酸モノシクロヘキシルおよびフマル酸モノシクロヘプチル;フマル酸モノアルキルシクロアルキルエステル、好ましくはフマル酸モノメチルシクロペンチルおよびフマル酸モノエチルシクロヘキシル;フマル酸モノアリールエステル、好ましくはフマル酸モノフェニル;フマル酸モノベンジルエステル、好ましくはフマル酸モノベンジル;シトラコン酸モノアルキルエステル、好ましくはシトラコン酸モノエチル、シトラコン酸モノエチル、シトラコン酸モノプロピルおよびシトラコン酸モノ-n-ブチル;シトラコン酸モノシクロアルキルエステル、好ましくはシトラコン酸モノシクロペンチル、シトラコン酸モノシクロヘキシルおよびシトラコン酸モノシクロヘプチル;シトラコン酸モノアルキルシクロアルキルエステル、好ましくはシトラコン酸モノメチルシクロペンチルおよびシトラコン酸モノエチルシクロヘキシル;シトラコン酸モノアリールエステル、好ましくはシトラコン酸モノフェニル;シトラコン酸モノベンジルエステル、好ましくはシトラコン酸モノベンジル;イタコン酸モノアルキルエステル、好ましくはイタコン酸モノメチル、イタコン酸モノエチル、イタコン酸モノプロピルおよびイタコン酸モノ-n-ブチル;イタコン酸モノシクロアルキルエステル、好ましくはイタコン酸モノシクロペンチル、イタコン酸モノシクロヘキシルおよびイタコン酸モノシクロヘプチル;イタコン酸モノアルキルシクロアルキルエステル、好ましくはイタコン酸モノメチルシクロペンチルおよびイタコン酸モノエチルシクロヘキシル;イタコン酸モノアリールエステル、好ましくはイタコン酸モノフェニル;イタコン酸モノベンジルエステル、好ましくはイタコン酸モノベンジル;メサコン酸モノアルキルエステル、好ましくはメサコン酸モノエチル。α,β-不飽和ジカルボン酸ジエステルとして、前述のモノエステル基に基づく類似のジエステルを使用することができ、エステル基は化学的に異なる基であってもよい。共役ジエンとα,β-不飽和ニトリルとに由来する部分水素化NBRポリマーの反復単位の割合は、広い範囲で様々でありうる。共役ジエンの割合または合計は、典型的には、ポリマー全体に対して40重量~90重量の範囲、好ましくは50重量~85重量の範囲である。α,β-不飽和ニトリルの割合または合計は、典型的には、ポリマー全体に対して10重量~60重量、好ましくは15重量~50重量である。モノマーの割合は、それぞれの場合に合計で100重量になる。ターモノマー1種または複数種の性質に応じて、更なるターモノマーが、ポリマー全体に対して0重量~40重量の量だけ存在してよい。この場合、共役ジエン1種または複数種及び/またはα,β-不飽和ニトリル1種または複数種の対応する割合は、更なるモノマーの割合で置き換えられ、すべてのモノマーの割合を合計するとそれぞれの場合に100重量になる。本発明にしたがって使用する部分水素化ニトリルゴムは、10~120ムーニー単位、好ましくは20~100ムーニー単位の範囲のムーニー粘度ML14100°Cを有する。ムーニー粘度は、ASTM標準D1646に従って求める。例えば、ムーニー粘度ML14100°Cが、30~70、好ましくは30~50の範囲である部分水素化ニトリルゴムこれは、典型的には、重量平均分子量Mwが150000~500000の範囲、好ましくは180000~400000の範囲であり、多分散度PDI=Mw/Mnここで、Mwは重量平均分子量であり、Mnは数平均分子量であるが2.0~6.0の範囲、好ましくは2.0~4.0の範囲であるを使用することが可能である。この種の部分水素化ニトリルゴムは当業者によく知られており、例えばTherban登録商標という商標名でLanxessDeutschlandGmbH社から市販されているか、または当業者によく知られている方法で製造できる。部分水素化ニトリルゴムの製造は、典型的には、乳化重合の後に水素化して行われ、多数の参考文献および特許から当業者に知られている。対応するニトリルゴムの部分水素化は、均一または不均一な水素化触媒を用いて行うことができる。使用する触媒は、典型的にはロジウム、ルテニウムまたはチタンに基づいたものであるが、白金、イリジウム、パラジウム、レニウム、ルテニウム、オスミウム、コバルトまたは銅も、金属として、あるいは好ましくは、金属化合物の形で使用することができる例えば、米国特許第3,700,637号明細書、独国特許出願公開第2539132号明細書、欧州特許出願公開第0134023号明細書、独国特許出願公開第3541689号明細書、独国特許出願公開第3540918号明細書、欧州特許出願公開第0298386号明細書、独国特許出願公開第3529252号明細書、独国特許出願公開第3433392号明細書、米国特許第4,464,515号明細書および米国特許第4,503,196号明細書を参照。均質相での水素化に適した触媒および溶媒について説明するが、独国特許出願公開第2539132号明細書および欧州特許出願公開第0471250号明細書からも知られている。選択水素化は、例えば、ロジウムまたはルテニウムを含んでいる触媒の存在下で達成できる。例えば、一般式R1mBlMXn[式中、Mはルテニウムまたはロジウムであり、R1はそれぞれの出現において同一または異なっていて、C1~C8アルキル基、C4~C8シクロアルキル基、C6~C15アリール基またはC7~C15アラルキル基を表し、Bは、リン、ヒ素、硫黄またはスルホキシド基S=Oであり、Xは水素または陰イオン好ましくはハロゲン、より好ましくは塩素または臭素であり、lは、2、3または4であり、mは2または3であり、nは、1、2または3好ましくは1または3である]の触媒を使用できる。好ましい触媒は、トリストリフェニルホスフィンロジウムIクロリド、トリストリフェニルホスフィンロジウムIIIクロリドおよびトリスジメチルスルホキシドロジウムIIIクロリドならびに式C6H53P4RhHのテトラキストリフェニルホスフィンロジウムヒドリドおよびそれに対応する化合物トリフェニルホスフィンの一部または全部がトリシクロヘキシルホスフィンで置換されているものである。触媒は少量だけ用いることができる。ポリマーの重量に対して0.01~1重量の範囲、好ましくは0.03~0.5重量の範囲、より好ましくは0.1~0.3重量の範囲の量が適している。普通は、触媒を、式R1mB[式中、R1、mおよびBは、触媒に関して上で示した定義を有する]の配位子である助触媒と一緒に使用するのが有効である。好ましくは、mは3であり、Bはリンであり、基R1は同じであっても異なっていてもよい。当該の助触媒は、好ましくは、トリアルキル、トリシクロアルキル、トリアリール、トリアラルキル、ジアリール-モノアルキル、ジアリール-モノシクロアルキル、ジアルキル-モノアリール、ジアルキル-モノシクロアルキル、ジシクロアルキル-モノアリールまたはジシクロアルキル-モノアリールの各基を有するものである。助触媒の例は、例えば、米国特許第4,631,315号明細書中に見いだされる。好ましい助触媒はトリフェニルホスフィンである。助触媒は、好ましくは、水素化するニトリルゴムの重量に対して、0.3~5重量の範囲、好ましくは0.5~4重量の範囲の量だけ使用する。好ましくは、さらに、ロジウム含有触媒と助触媒との重量比は、1:3~1:55の範囲、より好ましくは1:5~1:45の範囲である。水素化するニトリルゴム100重量部に対して、好適には0.1~33重量部の助触媒、好ましくは、水素化するニトリルゴム100重量部に対して、0.5~20、非常に好ましくは1~5重量部、特に2重量部より多くかつ5重量部未満の助触媒を使用する。この水素化の実際的な実現については、米国特許第6,683,136号明細書から当業者に知られている。これは、典型的には、溶媒トルエンまたはモノクロロベンゼンなど中で100~150°Cの範囲の温度において50~150バールの範囲の圧力下で2~10時間、水素がニトリルゴムに作用して水素化されるようにして、実現される。不均一触媒を使用する場合、当該のものは典型的にはパラジウム系担持触媒であり、それは例えば、炭素、シリカ、炭酸カルシウムまたは硫酸バリウム上に担持されている。メタセシス触媒:本発明にしたがって使用されるメタセシス触媒は、実証済みのものでは、モリブデン系、オスミウム系またはルテニウム系の錯体触媒である。これらの錯体触媒は、金属にカルベン結合している少なくとも1つの配位子を有するという共通の構造的特徴を有している。1つの好ましい実施形態では、錯体触媒は2つのカルベン配位子すなわち、錯体の中心金属にカルベン結合している2つの配位子を有する。例えば、一般式A[式中、Mは、オスミウムまたはルテニウムであり、X1およびX2は、同一または異なっていて、2つの配位子好ましくは陰イオン配位子であり、記号Lは、同一または異なる配位子好ましくは、非電荷の電子供与体を表し、基Rは、同一または異なっており、それぞれが、水素、アルキル好ましくはC1~C30-アルキル、シクロアルキル好ましくはC3~C20-シクロアルキル、アルケニル好ましくはC2~C20-アルケニル、アルキニル好ましくはC2~C20-アルキニル、アリール好ましくはC6~C24-アリール、カルボキシレート好ましくはC1~C20-カルボキシレート、アルコキシ好ましくはC1~C20-アルコキシ、アルケニルオキシ好ましくはC2~C20-アルケニルオキシ、アルキニルオキシ好ましくはC2~C20-アルキニルオキシ、アリールオキシ好ましくはC6~C24-アリールオキシ、アルコキシカルボニル好ましくはC2~C20-アルコキシカルボニル、アルキルアミノ好ましくはC1~C30-アルキルアミノ、アルキルチオ好ましくはC1~C30-アルキルチオ、アリールチオ好ましくはC6~C24-アリールチオ、アルキルスルホニル好ましくはC1~C20-アルキルスルホニル、またはアルキルスルフィニル好ましくはC1~C20-アルキルスルフィニルであるかここで、これらの基はすべて、それぞれの場合に任意選択で1つまたは複数のアルキル、ハロゲン、アルコキシ、アリールまたはヘテロアリールの各基で置換されていてよい、またはその代わりに、2つの基Rが、これらの結合している共通炭素原子と一緒になって架橋されて環状基cyclicgroupを形成し、その環状基は脂肪族性であっても芳香族性であってもよく、任意選択で置換されており、1個または複数個のヘテロ原子を含んでいてもよい]の触媒を使用してよい。本発明に使用する一般式Aの触媒の1つの実施形態では、一方の基Rは水素であり、他方の基Rは、C1~C20-アルキル、C3~C10-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C30-アルキルアミノ、C1~C30-アルキルチオ、C6~C24-アリールチオ、C1~C20-アルキルスルホニルまたはC1~C20-アルキルスルフィニルであり、これらの基はすべてそれぞれの場合に、1つまたは複数のアルキル、ハロゲン、アルコキシ、アリールまたはヘテロアリールの各基で置換されていてよい。一般式Aの触媒において、X1およびX2は、同一または異なっていて、2つの配位子好ましくは陰イオン配位子である。X1およびX2は、例えば、水素、ハロゲン、擬ハロゲン、直鎖または分岐のC1~C30-アルキル、C6~C24-アリール、C1~C20-アルコキシ、C6~C24-アリールオキシ、C3~C20-アルキルジケトネートalkyldiketonate、C6~C24-アリールジケトネートaryldiketonate、C1~C20-カルボキシレート、C1~C20-アルキルスルホネート、C6~C24-アリールスルホネート、C1~C20-アルキルチオール、C6~C24-アリールチオール、C1~C20-アルキルスルホニルまたはC1~C20-アルキルスルフィニル基であってよい。上述の基X1およびX2も、1つまたは複数の更なる基、例えば、ハロゲン好ましくはフッ素、C1~C10-アルキル、C1~C10-アルコキシまたはC6~C24-アリールによって置換されていてもよく、ここで、こうした基も、ハロゲン好ましくはフッ素、C1~C5-アルキル、C1~C5-アルコキシおよびフェニルからなる群から選択される1つまたは複数の置換基でさらに置換されていてもよい。好ましい実施形態では、X1およびX2は同一または異なっており、それぞれが、ハロゲン特に、フッ素、塩素、臭素またはヨウ素、ベンゾエート、C1~C5-カルボキシレート、C1~C5-アルキル、フェノキシ、C1~C5-アルコキシ、C1~C5-アルキルチオール、C6~C24-アリールチオール、C6~C24-アリールまたはC1~C5-アルキルスルホネートである。特に好ましい実施形態では、X1およびX2は同一であり、それぞれが、ハロゲン特に塩素、CF3COO、CH3COO、CFH2COO、CH33CO、CF32CH3CO、CF3CH32CO、PhOフェノキシ、MeOメトキシ、EtOエトキシ、トシレートp-CH3-C6H4-SO3、メシレート2,4,6-トリメチルフェニルまたはCF3SO3トリフルオロメタンスルホネートである。一般式Aでは、記号Lは同一または異なる配位子を表し、好ましくは非電荷の電子供与体である。2つの配位子Lは、例えば、互いに独立に、ホスフィン、スルホン化ホスフィン、ホスフェート、亜ホスフィン酸エステル、ホスホニト、アルシン、スチビン、エーテル、アミン、アミド、スルホキシド、カルボキシル、ニトロシル、ピリジン、チオエーテルまたはイミダゾリジンIm配位子であってよい。2つの配位子Lはそれぞれ、互いに独立に、C6~C24-アリールホスフィン、C1~C10-アルキルホスフィンまたはC3~C20-シクロアルキルホスフィン配位子、スルホン化C6~C24-アリールホスフィンまたはスルホン化C1~C10-アルキルホスフィン配位子、C6~C24-亜ホスフィン酸アリールarylphosphiniteエステルまたはC1~C10-亜ホスフィン酸アルキルalkylphosphiniteエステル配位子、C6~C24-アリールホスホニトarylphosphoniteまたはC1~C10-アルキルホスホニトalkylphosphonite配位子、C6~C24-亜リン酸アリールまたはC1~C10-亜リン酸アルキル配位子、C6~C24-アリールアルシンまたはC1~C10-アルキルアルシン配位子、C6~C24-アリールアミンまたはC1~C10-アルキルアミン配位子、ピリジン配位子、C6~C24-アリールスルホキシドまたはC1~C10-アルキルスルホキシド配位子、C6~C24-アリールエーテルまたはC1~C10-アルキルエーテル配位子またはC6~C24-アリールアミドまたはC1~C10-アルキルアミド配位子であるのが好ましく、これらはそれぞれフェニル基で置換されていてよく、フェニル基も任意選択でハロゲン-、C1~C5-アルキルまたはC1~C5-アルコキシ基で置換されている。ホスフィンという用語は、例えば、PPh3、Pp-Tol3、Po-Tol3、PPhCH32、PCF33、Pp-FC6H43、Pp-CF3C6H43、PC6H4-SO3Na3、PCH2C6H4-SO3Na3、Pイソプロピル3、PCHCH3CH2CH33、Pシクロペンチル3、Pシクロヘキシル3、Pネオペンチル3およびPネオフェニル3を包含する。亜ホスフィン酸エステルphosphiniteという用語は、例えば、亜ホスフィン酸トリフェニルtriphenylphosphinite、亜ホスフィン酸トリシクロヘキシルtricyclohexylphosphinite、亜ホスフィン酸トリイソプロピルtriisopropylphosphiniteおよび亜ホスフィン酸メチルジフェニルmethyldiphenylphosphiniteを包含する。亜リン酸エステルphosphiteという用語は、例えば、亜リン酸トリフェニル、亜リン酸トリシクロヘキシル、亜リン酸トリ-tert-ブチルtri-tert-butylphosphite、亜リン酸トリイソプロピルおよび亜リン酸メチルジフェニルmethyldiphenylphosphiteを包含する。スチビンという用語は、例えば、トリフェニルスチビン、トリシクロヘキシルスチビンおよびトリメチルスチビンを包含する。スルホネートという用語は、例えば、トリフルオロメタンスルホネート、トシレートおよびメシレートを包含する。スルホキシドという用語は、例えば、CH32S=OおよびC6H52S=Oを包含する。チオエーテルという用語は、例えば、CH3SCH3、C6H5SCH3、CH3OCH2CH2SCH3およびテトラヒドロチオフェンを包含する。本出願との関連では、ピリジンという用語は、例えば、Grubbsにより国際公開第03/011455号パンフレットで述べられているように、すべての窒素含有配位子の総称として用いられる。例として次のものがある:ピリジン、ピコリン類α-、β-およびγ-ピコリン、ルチジン類2,3-、2,4-、2,5-、2,6-、3,4-および3,5-ルチジン、コリジン2,4,6-トリメチルピリジン、トリフルオロメチルピリジン、フェニルピリジン、4-ジメチルアミノピリジン、クロロピリジン類、ブロモピリジン類、ニトロピリジン類、キノリン、ピリミジン、ピロール、イミダゾールおよびフェニルイミダゾール。配位子Lの一方または両方がイミダゾリジン基Imである場合、この基は普通、一般式IIaまたはIIbに対応する構造を有しており、上式において、R8、R9、R10、R11は同一または異なっており、それぞれが、水素、直鎖または分岐のC1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C20-アリールオキシ、C2~C20-アルコキシカルボニル、C1~C20-アルキルチオ、C6~C20-アリールチオ、C1~C20-アルキルスルホニル、C1~C20-アルキルスルホネート、C6~C20-アリールスルホネートまたはC1~C20-アルキルスルフィニルである。明確にするために、上で選択されかつ以下で使用されているイミダゾリジン基Imという名称は、一般式IIaのイミダゾリジン配位子だけでなく、一般式IIbのイミダゾリジン配位子も含むことに注目すべきである。同様に、イミダゾリジン基Imという名称は、一般式IIIb、IIIdおよびIIIfのイミダゾリジン配位子および一般式IIIa、IIIcおよびIIIeのイミダゾリジン配位子も含む。任意選択で、基R8、R9、R10、R11の1つまたは複数は互いに独立に、1つまたは複数の置換基、好ましくは直鎖または分岐のC1~C10-アルキル、C3~C8-シクロアルキル、C1~C10-アルコキシまたはC6~C24-アリールによって置換されていてよく、ここで、これらの上記の置換基がさらに、1つまたは複数の基、好ましくはハロゲン特に塩素または臭素、C1~C5-アルキル、C1~C5-アルコキシおよびフェニルからなる群から選択される基によって置換されていてもよい。明確にするというためだけであるが、本明細書中で一般式IIaおよびIIbで示されているイミダゾリジン基の構造は、このイミダゾリジン基Imについて文献中にも頻繁に見られる構造IIa’およびIIb’と同等であり、イミダゾリジン基のカルベン性を強調しているという点を言い添えておくことができる。このことは、以下に示す関連した好ましい構造IIIa~IIIfにも同様に当てはまる。式Aの触媒の好ましい実施形態では、R8およびR9はそれぞれ互いに独立に、水素、C6~C24-アリール特に好ましくはフェニル、直鎖または分岐のC1~C10-アルキル特に好ましくはプロピルまたはブチルであるか、またはこれらが結合している炭素原子と一緒になってシクロアルキルまたはアリール基を形成し、ここで、上述の基もすべて、直鎖または分岐のC1~C10-アルキル、C1~C10-アルコキシ、C6~C24-アリールおよび官能基ヒドロキシ、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメートおよびハロゲンから選択されるものからなる群から選択される1つまたは複数の更なる基によって更に置換されていてよい。一般式Aの触媒の好ましい実施形態では、基R10およびR11も同一または異なっており、それぞれが、直鎖または分岐のC1~C10-アルキル特に好ましくはi-プロピルi-propylまたはネオペンチル、C3~C10-シクロアルキル好ましくはアダマンチル、C6~C24-アリール特に好ましくはフェニル、C1~C10-アルキルスルホネート特に好ましくはメタンスルホネート、C6~C10-アリールスルホネート特に好ましくはp-トルエンスルホネートである。R10およびR11の意味としての上述の基は、任意選択で、直鎖または分岐のC1~C5-アルキル特にメチル、C1~C5-アルコキシ、アリールおよび官能基ヒドロキシ、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメートおよびハロゲンからなる群から選択されるものからなる群から選択される1つまたは複数の更なる基によって置換される。特に基R10およびR11は同一であっても異なっていてもよく、それぞれがi-プロピル、ネオペンチル、アダマンチル、メシチルまたは2,6-ジイソプロピルフェニルである。特に好ましいイミダゾリジン基Imは、以下の構造IIIa~IIIfを有し、この中で、Phはそれぞれの場合にフェニル基であり、Buはブチル基であり、Mesはそれぞれの場合に2,4,6-トリメチルフェニル基であるか、あるいはMesはすべての場合に2,6-ジイソプロピルフェニルである。式Aの触媒の多種多様な代表例が原則として知られており、例えば、国際公開第96/04289A号パンフレットおよび国際公開第97/06185A号パンフレットから知られている。好ましいIm基に代わるものとして、一般式A中の一方または両方の配位子Lも、好ましくは同一または異なるトリアルキルホスフィン配位子ここで、アルキル基の少なくとも1つが、第二級アルキル基またはシクロアルキル基、好ましくはイソプロピル、イソブチル、sec-ブチル、ネオペンチル、シクロペンチルまたはシクロヘキシルであるである。一般式A中の一方または両方の配位子Lが、トリアルキルホスフィン配位子ここで、アルキル基の少なくとも1つが、第二級アルキル基またはシクロアルキル基、好ましくはイソプロピル、イソブチル、sec-ブチル、ネオペンチル、シクロペンチルまたはシクロヘキシルであるであるのが、特に好ましい。一般式Aに該当し、かつ構造IVグラブスI触媒およびVグラブスII触媒ここで、Cyはシクロヘキシルであるを有する触媒が、特に好ましい。更なる実施形態では、一般式A1の触媒が使用され、上式において、X1、X2およびLは、一般式Aの場合と同じ一般的意味、好ましい意味、および特に好ましい意味を有することができ、nは、0、1または2であり、mは、0、1、2、3または4であり、さらに基R’は、同一または異なっていて、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニル基であり、これらすべてがそれぞれの場合に、1つまたは複数のアルキル、ハロゲン、アルコキシ、アリールまたはヘテロアリールの各基で置換されていてよい。一般式A1に該当する好ましい触媒として、以下の式VI[式中、Mesは2,4,6-トリメチルフェニルであり、Phはフェニルである]の触媒を使用することが可能である。この触媒は、文献でNolan触媒とも呼ばれ、例えば、国際公開第2004/112951A号パンフレットから知られている。一般式B[式中、Mは、ルテニウムまたはオスミウムであり、X1およびX2は、同一または異なる配位子好ましくは陰イオン配位子であり、Yは、酸素O、硫黄S、N-R1基またはP-R1基ここで、R1は以下に定義されているとおりであるであり、R1は、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニル基であり、これらはそれぞれの場合に任意選択で、1つまたは複数のアルキル、ハロゲン、アルコキシ、アリールまたはヘテロアリールの各基で置換されていてよく、R2、R3、R4およびR5は、同一または異なっていて、それぞれが水素であるかまたは有機基または無機基であり、R6は、水素であるか、あるいはアルキル、アルケニル、アルキニルまたはアリールの各基であり、さらにLは、式Aの場合と同じ意味を有する配位子である]の触媒の使用も一般に行われている。一般式Bの触媒は原則として知られている。この部類の化合物の代表例は、Hoveydaらによって米国特許出願公開第2002/0107138A1号明細書およびAngew.Chem.Int.Ed.2003年,42,4592に記載されている触媒、およびGrelaによって国際公開第2004/035596A号パンフレット,Eur.J.Org.Chem2003,963-966およびAngew.Chem.Int.Ed.2002年,41,4038ならびにJ.Org.Chem.2004年,69,6894-96およびChem.Eur.J2004年,10,777-784に記載されている触媒である。触媒は市販されているか、あるいは引用されている参考文献に記載されているようにして製造できる。一般式Bの触媒において、Lは、普通は電子供与体の機能を有し、かつ一般式AのLと同じ一般的意味、好ましい意味、また特に好ましい意味を有しうる配位子である。さらに、一般式B中のLは、好ましくはPR73基であり、ここで、基R7はそれぞれ互いに独立に、C1~C6-アルキル、C3~C8-シクロアルキルまたはアリールであるか、あるいは置換または非置換のイミダゾリジン基Imである。C1~C6-アルキルは、例えば、メチル、エチル、n-プロピル、イソプロピル、n-ブチル、sec-ブチル、tert-ブチル、n-ペンチル、1-メチルブチル、2-メチルブチル、3-メチルブチル、ネオペンチル、1-エチルプロピルおよびn-ヘキシルである。C3~C8-シクロアルキルは、シクロプロピル、シクロブチル、シクロペンチル、シクロヘキシル、シクロヘプチルおよびシクロオクチルを含む。アリールは、6~24個の骨格炭素原子を有する芳香族基である。好ましい単環式、二環式または三環式の、6~10個の骨格炭素原子を有する炭素環式芳香族基としては、例として、フェニル、ビフェニル、ナフチル、フェナントレニルphenanthrenylまたはアントラセニルを挙げることができる。イミダゾリジン基Imは、前述の一般式IIaまたはIIbの構造を有し、上式において、R8、R9、R10、R11は、同一または異なっており、それぞれが、水素、直鎖または分岐のC1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C20-アリールオキシ、C2~C20-アルコキシカルボニル、C1~C20-アルキルチオ、C6~C20-アリールチオ、C1~C20-アルキルスルホニル、C1~C20-アルキルスルホネート、C6~C20-アリールスルホネートまたはC1~C20-アルキルスルフィニルである。適切な場合、基R8~R11のうちの1つまたは複数は互いに独立に、1つまたは複数の置換基、好ましくは直鎖または分岐のC1~C10-アルキル、C3~C8-シクロアルキル、C1~C10-アルコキシまたはC6~C24-アリールによって置換されていてよく、ここで、これらの上記の置換基はさらに、1つまたは複数の基、好ましくハロゲン特に塩素または臭素、C1~C5-アルキル、C1~C5-アルコキシおよびフェニルからなる群から選択される基によって置換されていてもよい。特に一般式B[式中、R8およびR9はそれぞれ互いに独立に、水素、C6~C24-アリール特に好ましくはフェニル、直鎖または分岐のC1~C10-アルキル特に好ましくはプロピルまたはブチルであるか、あるいはこれらが結合している炭素原子と一緒になってシクロアルキルまたはアリール基を形成し、ここで、上述の基はすべて任意選択で、直鎖または分岐のC1~C10-アルキル、C1~C10-アルコキシ、C6~C24-アリールおよび官能基ヒドロキシ、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメートおよびハロゲンからなる群から選択されるものからなる群から選択される1つまたは複数のさらなる基によって更に置換されていてよい]の触媒を使用することは、一般に行われている。別の好ましい実施形態では、一般式B[式中、基R10およびR11は同一または異なっており、それぞれが、直鎖または分岐のC1~C10-アルキル特に好ましくはi-プロピルまたはネオペンチル、C3~C10-シクロアルキル好ましくはアダマンチル、C6~C24-アリール特に好ましくはフェニル、C1~C10-アルキルスルホネート特に好ましくはメタンスルホネート、またはC6~C10-アリールスルホネート特に好ましくはp-トルエンスルホネートである]の触媒が使用される。R10およびR11の意味としての上述の基は、任意選択で、直鎖または分岐のC1~C5-アルキル特にメチル、C1~C5-アルコキシ、アリールおよび官能基ヒドロキシ、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメートおよびハロゲンからなる群から選択されるものからなる群から選択される1つまたは複数の更なる基によって置換されている。特に、基R10およびR11は同一であっても異なっていてもよく、それぞれがi-プロピル、ネオペンチル、アダマンチルまたはメシチルである。特に好ましいイミダゾリジン基Imは、上述の構造IIIa~IIIfここで、Mesはそれぞれの場合に、2,4,6-トリメチルフェニルであるを有する。一般式Bの触媒において、X1およびX2は同一または異なっており、それぞれが、例えば、水素、ハロゲン、擬ハロゲン、直鎖または分岐のC1~C30-アルキル、C6~C24-アリール、C1~C20-アルコキシ、C6~C24-アリールオキシ、C3~C20-アルキルジケトネート、C6~C24-アリールジケトネート、C1~C20-カルボキシレート、C1~C20-アルキルスルホネート、C6~C24-アリールスルホネート、C1~C20-アルキルチオール、C6~C24-アリールチオール、C1~C20-アルキルスルホニルまたはC1~C20-アルキルスルフィニルであってよい。上述の基X1およびX2も、1つまたは複数の更なる基、例えば、ハロゲン好ましくはフッ素、C1~C10-アルキル、C1~C10-アルコキシまたはC6~C24-アリールによって置換されていてもよく、ここで、後者の基も、ハロゲン好ましくはフッ素、C1~C5-アルキル、C1~C5-アルコキシおよびフェニルからなる群から選択される1つまたは複数の置換基でさらに置換されていてもよい。好ましい実施形態では、X1およびX2は同一または異なっており、それぞれが、ハロゲン特にフッ素、塩素、臭素またはヨウ素、ベンゾエート、C1~C5-カルボキシレート、C1~C5-アルキル、フェノキシ、C1~C5-アルコキシ、C1~C5-アルキルチオール、C6~C24-アリールチオール、C6~C24-アリールまたはC1~C5-アルキルスルホネートである。特に好ましい実施形態では、X1およびX2は同一であり、それぞれが、ハロゲン特に塩素、CF3COO、CH3COO、CFH2COO、CH33CO、CF32CH3CO、CF3CH32CO、PhOフェノキシ、MeOメトキシ、EtOエトキシ、トシレートp-CH3-C6H4-SO3、メシレート2,4,6-トリメチルフェニルまたはCF3SO3トリフルオロメタンスルホネートである。一般式Bでは、基R1は、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニル基であり、これらはそれぞれの場合に任意選択で、1つまたは複数のアルキル、ハロゲン、アルコキシ、アリールまたはヘテロアリールの各基で置換されていてよい。基R1は普通、C1~C30-アルキル、C3~C20-シクロアルキル、C2~C20-アルケニル、C2~C20-アルキニル、C6~C24-アリール、C1~C20-アルコキシ、C2~C20-アルケニルオキシ、C2~C20-アルキニルオキシ、C6~C24-アリールオキシ、C2~C20-アルコキシカルボニル、C1~C20-アルキルアミノ、C1~C20-アルキルチオ、C6~C24-アリールチオ、C1~C20-アルキルスルホニルまたはC1~C20-アルキルスルフィニル基であり、これらはすべてそれぞれの場合に、任意選択で、1つまたは複数のアルキル、ハロゲン、アルコキシ、アリールまたはヘテロアリールの各基で置換されていてよい。R1は、好ましくはC3~C20-シクロアルキル基、C6~C24-アリール基あるいは直鎖または分岐のC1~C30-アルキル基であり、後者は、適切な場合、1つまたは複数の二重結合または三重結合あるいは1個または複数個のヘテロ原子好ましくは酸素または窒素が介在していてよい。R1は、特に好ましくは直鎖または分岐のC1~C12-アルキル基である。C3~C20-シクロアルキル基は、例えば、シクロプロピル、シクロブチル、シクロペンチル、シクロヘキシル、シクロヘプチルおよびシクロオクチルを包含する。C1~C12-アルキル基は、例えば、メチル、エチル、n-プロピル、イソプロピル、n-ブチル、sec-ブチル、tert-ブチル、n-ペンチル、1-メチルブチル、2-メチルブチル、3-メチルブチル、ネオペンチル、1-エチルプロピル、n-ヘキシル、n-ヘプチル、n-オクチル、n-デシルまたはn-ドデシルであってよい。特に、R1はメチルまたはイソプロピルである。C6~C24-アリール基は、6~24個の骨格炭素原子を有する芳香族基である。好ましい単環式、二環式または三環式の、6~10個の骨格炭素原子を有する炭素環式芳香族基としては、例として、フェニル、ビフェニル、ナフチル、フェナントレニルまたはアントラセニルを挙げることができる。一般式Bにおいて、基R2、R3、R4およびR5は同一または異なっており、それぞれが水素であってよいか、あるいは有機基または無機基であってよい。適切な実施形態において、R2、R3、R4、R5は同一または異なっており、それぞれが、水素、ハロゲン、ニトロ、CF3、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニルであり、これらはすべてそれぞれの場合に、任意選択で、1つまたは複数のアルキル、アルコキシ、ハロゲン、アリールまたはヘテロアリールの各基で置換されていてよい。R2、R3、R4、R5は普通、同一または異なっており、それぞれが、水素、ハロゲン好ましくは塩素または臭素、ニトロ、CF3、C1~C30-アルキル、C3~C20-シクロアルキルcylcoalkyl、C2~C20-アルケニル、C2~C20-アルキニル、C6~C24-アリール、C1~C20-アルコキシ、C2~C20-アルケニルオキシ、C2~C20-アルキニルオキシ、C6~C24-アリールオキシ、C2~C20-アルコキシカルボニル、C1~C20-アルキルアミノ、C1~C20-アルキルチオ、C6~C24-アリールチオ、C1~C20-アルキルスルホニルまたはC1~C20-アルキルスルフィニルであり、これらはそれぞれの場合に、任意選択で、1つまたは複数のC1~C30-アルキル、C1~C20-アルコキシ、ハロゲン、C6~C24-アリールまたはヘテロアリールの各基で置換されていてよい。特に一般に行われている実施形態では、R2、R3、R4、R5は同一または異なっており、それぞれが、ニトロ、直鎖または分岐のC1~C30-アルキル、C5~C20-シクロアルキルcylcoalkyl、直鎖または分岐のC1~C20-アルコキシまたはC6~C24-アリール基好ましくはフェニルまたはナフチルである。C1~C30-アルキル基およびC1~C20-アルコキシ基は、任意選択で、1つまたは複数の二重結合または三重結合が介在していてよいか、または1個または複数個のヘテロ原子好ましくは酸素または窒素が介在していてよい。さらに、基R2、R3、R4またはR5のうちの2つ以上が、脂肪族構造体または芳香族構造体によって架橋されていてもよい。例えば、R3およびR4は、式Bのフェニル環においてこれらが結合している炭素原子と一緒になって縮合フェニル環を形成することができ、その結果、全体としてナフチル構造が生じる。一般式Bにおいて、基R6は、水素であるか、あるいはアルキル、アルケニル、アルキニルまたはアリールの各基である。R6は、好ましくは、水素、C1~C30-アルキル基、C2~C20-アルケニル基、C2~C20-アルキニル基またはC6~C24-アリール基である。R6は、特に好ましくは水素である。さらに好適なのは、一般式B1[式中、M、L、X1、X2、R1、R2、R3、R4およびR5は、一般式Bに関して述べた一般的意味、好ましい意味、および特に好ましい意味を有しうる]の触媒である。一般式B1の触媒は、原則として、例えば、米国特許出願公開第2002/0107138A1号明細書から知られており、それに示されている製造方法で得ることができる。特に好ましいのは、一般式B1[式中、Mは、ルテニウムであり、X1およびX2は、両方ともハロゲン特に両方とも塩素であり、R1は、直鎖または分岐のC1~C12-アルキル基であり、R2、R3、R4、R5は、一般式Bに関して述べた一般的意味および好ましい意味を有し、さらにLは、一般式Bに関して述べた一般的意味および好ましい意味を有する]の触媒である。特に好ましいのは、一般式B1[式中、Mは、ルテニウムであり、X1およびX2は、両方とも塩素であり、R1は、イソプロピル基であり、R2、R3、R4、R5はすべて水素であり、さらにLは、置換または非置換の、式IIaまたはIIbのイミダゾリジン基であり、上式において、R8、R9、R10、R11は、同一または異なっており、それぞれが、水素、直鎖または分岐のC1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C20-アルキルチオ、C6~C24-アリールチオ、C1~C20-アルキルスルホニル、C1~C20-アルキルスルホネート、C6~C24-アリールスルホネートまたはC1~C20-アルキルスルフィニルであり、ここで、上述の基はそれぞれの場合に、1つまたは複数の置換基、好ましくは、直鎖または分岐のC1~C10-アルキル、C3~C8-シクロアルキル、C1~C10-アルコキシまたはC6~C24-アリールによって置換されていてよく、さらにこれらの上記の置換基も、1つまたは複数の基、好ましくはハロゲン特に、塩素または臭素、C1~C5-アルキル、C1~C5-アルコキシおよびフェニルからなる群から選択される基で置換されていてよい]の触媒である。とりわけ非常に好ましいのは、一般構造式B1に該当し、かつ式VII[式中、Mesはそれぞれの場合に2,4,6-トリメチルフェニルである]を有する触媒である。この触媒VIIは、文献ではHoveyda触媒とも呼ばれる。更なる好適な触媒は、一般構造式B1に該当し、かつ以下の式VIII、IX、X、XI、XII、XIII、XIVおよびXVここで、Mesはそれぞれの場合に2,4,6-トリメチルフェニルであるのうちの1つを有するものである。更なる好適な触媒は、一般式B2[式中、M、L、X1、X2、R1およびR6は、式Bに関して述べた一般的意味および好ましい意味を有し、基R12は、同一または異なっており、かつ式B中の基R2、R3、R4およびR5に関して述べた一般的意味および好ましい意味但し、水素を除くを有し、さらにnは、0、1、2または3である]を有する。一般式B2の触媒は、原則として、例えば、国際公開第2004/035596A号パンフレットGrelaから知られており、それに示されている製造方法で得ることができる。特に好ましいのは、一般式B2[式中、Mは、ルテニウムであり、X1およびX2は両方ともハロゲン特に両方とも塩素であり、R1は、直鎖または分岐のC1~C12-アルキル基であり、R12は、一般式B2に関して述べた意味を有し、nは、0、1、2または3であり、R6は、水素であり、さらにLは、一般式Bに関して述べた意味を有する]の触媒である。とりわけ非常に好ましいのは、一般式B2[式中、Mは、ルテニウムであり、X1およびX2は両方とも塩素であり、R1は、イソプロピル基であり、nは、0であり、さらにLは、置換または非置換の、式IIaまたはIIbのイミダゾリジン基ここで、R8、R9、R10、R11は同一または異なっており、一般式B1の特に非常に好ましい触媒に関して述べた意味を有するである]の触媒である。以下の構造XVIの触媒が特に適している。触媒XVIは、文献ではGrela触媒とも呼ばれている。一般式B2に該当する更なる好適な触媒は、構造XVII[式中、Mesはそれぞれの場合に2,4,6-トリメチルフェニルである]を有する。また別のものでは、樹木状構造を有する一般式B3の触媒を使用する。上式において、D1、D2、D3およびD4はそれぞれ以下に示す一般式XVIII式B3のケイ素の右側に示されているメチレン基を介して結合されるを有する。[式中、M、L、X1、X2、R1、R2、R3、R5およびR6は、式Bに関して述べた一般的意味および好ましい意味を有しうる]一般式B3の触媒は、米国特許出願公開第2002/0107138A1から知られており、それに記載されているようにして製造できる。更なる別の実施態様は、式B4[式中、記号の●は担体を表す]の触媒を提供する。担体は、好ましくはポリスチレン-ジビニルベンゼンコポリマーPS-DVBである。式B4の触媒は、原則として、Chem.Eur.J.200410,777-784から知られており、それに記載されている製造方法によって得ることができる。タイプBの上述の触媒はすべてそれ自体を、部分水素化ニトリルゴムとビニル含有シリコーンゴムとの混合物に加えるか、または固体担体に施して固定化できる。好適な固体の相または担体は、第一にメタセシスの反応混合物に対して不活性であり、第二に触媒の活性に悪影響を与えない物質である。触媒を固定化するために、例えば、金属、ガラス、ポリマー、セラミック、有機ポリマービーズまたは無機ゾル-ゲル、カーボンブラック、シリカ、ケイ酸塩、炭酸カルシウムおよび硫酸バリウムを用いることが可能である。更なる実施形態では、一般式C[式中、Mは、ルテニウムまたはオスミウムであり、X1およびX2は、同一または異なっており、陰イオン配位子であり、R’’は、同一または異なっており、有機基であり、Imは、置換または非置換のイミダゾリジン基であり、さらにAnは、陰イオンである]の触媒が提供される。一般式Cの触媒は原則として知られている例えば、Angew.Chem.Int.Ed.2004,43,6161-6165を参照。一般式C中のX1およびX2は、式AおよびBの場合と同じ一般的意味、好ましい意味、特に好ましい意味を有しうる。イミダゾリジン基Imは普通、式AおよびBの触媒タイプに関して上で述べた一般式IIaまたはIIbの構造を有し、その箇所で好ましいものとして述べたすべての構造特に式IIIa~IIIfのものを有することができる。一般式C中の基R’’は同一または異なっており、それぞれが、直鎖または分岐のC1~C30-アルキル、C5~C30-シクロアルキルまたはアリール基であり、ここで、C1~C30-アルキル基は、1つまたは複数の二重結合または三重結合あるいは1個または複数個のヘテロ原子好ましくは酸素または窒素が介在していてもよい。アリールは、6~24個の骨格炭素原子を有する芳香族基である。好ましい単環式、二環式または三環式の、6~10個の骨格炭素原子を有する炭素環式芳香族基としては、例として、フェニル、ビフェニル、ナフチル、フェナントレニルまたはアントラセニルを挙げることができる。一般式C中の基Rは同一であり、それぞれがフェニル、シクロヘキシル、シクロペンチル、イソプロピル、o-トリル、o-キシリルまたはメシチルであるのが好ましい。さらに別のものでは、一般式D[式中、Mは、ルテニウムまたはオスミウムであり、R13およびR14はそれぞれ互いに独立に、水素、C1~C20-アルキル、C2~C20-アルケニル、C2~C20アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C20-アルキルチオ、C1~C20-アルキルスルホニルまたはC1~C20アルキルスルフィニルであり、X3は、陰イオン配位子であり、L2は、非荷電のπ結合配位子単環式または多環式のいずれであってもよいであり、L3は、ホスフィン類、スルホン化ホスフィン類、フッ素化ホスフィン類、最高3つまでのアミノアルキル、アンモニオアルキルammonioalkyl、アルコキシアルキル、アルコキシカルボニルアルキル、ヒドロカルボニルアルキル、ヒドロキシアルキルまたはケトアルキルの各基を有する官能基化されたホスフィン類、亜リン酸エステル、亜ホスフィン酸エステル、ホスホニト、ホスフィンアミンphosphinamines、アルシン類、スチビン類、エーテル、アミン、アミド、イミン、スルホキシド、チオエーテルおよびピリジン類からなる群から選択される配位子であり、Y-は、非配位陰イオンであり、さらにnは、0、1、2、3、4または5である]の触媒を使用する。更なる実施形態は、一般式E[式中、M2は、モリブデンであり、R15およびR16は、同一または異なっており、それぞれが、水素、C1~C20-アルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C20-アルキルチオ、C1~C20-アルキルスルホニルまたはC1~C20-アルキルスルフィニルであり、R17およびR18は、同一または異なっており、それぞれが、置換またはハロゲン置換のC1~C20-アルキル、C6~C24-アリール、C6~C30-アラルキル基またはそれらのシリコーン含有類似体である]の触媒を使用することを伴う。さらに別のものでは、一般式F[式中、Mは、ルテニウムまたはオスミウムであり、X1およびX2は、同一または異なっており、一般式AおよびBで述べたX1およびX2の意味すべてを有しうる陰イオン配位子であり、記号Lは、一般式AおよびBで述べたLのすべての意味を有しうる、同一または異なる配位子を表し、R19およびR20は、同一または異なっており、それぞれが水素であるかまたは置換または非置換のアルキルである]の触媒を使用する。更なる別のものでは、一般式G、HまたはK[式中、Mは、オスミウムまたはルテニウムであり、X1およびX2は、同一または異なっており、2つの配位子好ましくは陰イオン配位子であり、Lは、配位子好ましくは、非電荷の電子供与体であり、Z1およびZ2は、同一または異なっており、非電荷の電子供与体であり、R21およびR22は、それぞれ互いに独立に、水素、アルキル、シクロアルキル、アルケニル、アルキニル、アリール、カルボキシレート、アルコキシ、アルケニルオキシ、アルキニルオキシ、アリールオキシ、アルコキシカルボニル、アルキルアミノ、アルキルチオ、アルキルスルホニルまたはアルキルスルフィニルこれらはそれぞれの場合に、アルキル、ハロゲン、アルコキシ、アリールまたはヘテロアリールから選択される1つまたは複数の基で置換されるである]の触媒を使用する。一般式G、HおよびKの触媒は、例えば、国際公開第2003/011455A1号パンフレット、国際公開第2003/087167A2号パンフレット、Organometallics2001,20,5314およびAngew.Chem.Int.Ed.2002,41,4038から、原則として知られている。触媒は、市販されているか、または上述の参考文献に示されている製造方法で合成できる。本発明にしたがって使用できる、一般式G、HおよびKの触媒では、Z1およびZ2は同一または異なっていて、中性の電子供与体である。これらの配位子は普通、弱く配位している。配位子は、典型的には、任意選択で置換されている複素環基である。これらは、1~4個、好ましくは1~3個、特に好ましくは1または2個のヘテロ原子を有する五員または六員の単環基monocyclicgroup、あるいは2個、3個、4個または5個のこのタイプの五員または六員の単環基からなる二環式または多環式構造であり、ここで、上述の基はすべてそれぞれの場合に任意選択で、1つまたは複数のアルキル好ましくはC1~C10-アルキル、シクロアルキル好ましくはC3~C8-シクロアルキル、アルコキシ好ましくはC1~C10-アルコキシ、ハロゲン好ましくは塩素または臭素、アリール好ましくはC6~C24-アリール、またはヘテロアリール好ましくはC5~C23-ヘテロアリールの各基で置換されていてよく、ここで、これらの上記の置換基もさらに、1つまたは複数の基、好ましくハロゲン特に塩素または臭素、C1~C5-アルキル、C1~C5-アルコキシおよびフェニルからなる群から選択される基によって置換されていてもよい。Z1およびZ2の例には、ピリジン類、ピリダジン類、ビピリジン類、ピリミジン類、ピラジン類、ピラゾリジン類、ピロリジン類、ピペラジン類、インダゾール類、キノリン類、プリン類、アクリジン類、ビスイミダゾール類、ピコリルイミン類、イミダゾリジン類およびピロール類などの、窒素含有複素環が含まれる。Z1およびZ2は、互いに架橋して環状構造を形成することもできる。この場合、Z1およびZ2は単一の二座配位子を形成する。一般式G、HおよびKの触媒では、Lは、一般式AおよびB中のLと同じ一般的意味、好ましい意味、および特に好ましい意味を有しうる。一般式G、HおよびKの触媒において、R21およびR22は同一または異なっており、それぞれが、アルキル好ましくはC1~C30-アルキル、特に好ましくはC1~C20-アルキル、シクロアルキル好ましくはC3~C20-シクロアルキル、特に好ましくはC3~C8-シクロアルキル、アルケニル好ましくはC2~C20-アルケニル、特に好ましくはC2~C16-アルケニル、アルキニル好ましくはC2~C20-アルキニル、特に好ましくはC2~C16-アルキニル、アリール好ましくはC6~C24-アリール、カルボキシレート好ましくはC1~C20-カルボキシレート、アルコキシ好ましくはC1~C20-アルコキシ、アルケニルオキシ好ましくはC2~C20-アルケニルオキシ、アルキニルオキシ好ましくはC2~C20-アルキニルオキシ、アリールオキシ好ましくはC6~C24-アリールオキシ、アルコキシカルボニル好ましくはC2~C20-アルコキシカルボニル、アルキルアミノ好ましくはC1~C30-アルキルアミノ、アルキルチオ好ましくはC1~C30-アルキルチオ、アリールチオ好ましくはC6~C24-アリールチオ、アルキルスルホニル好ましくはC1~C20-アルキルスルホニル、またはアルキルスルフィニル好ましくはC1~C20-アルキルスルフィニルであり、ここで、上述の置換基は、1つまたは複数のアルキル、ハロゲン、アルコキシ、アリールまたはヘテロアリールの各基で置換されていてよい。一般式G、HおよびKの触媒では、X1およびX2は同一または異なっていて、一般式A中のX1およびX2に関して上に示したのと同じ一般的意味、好ましい意味、および特に好ましい意味を有しうる。一般式G、HおよびK[式中、Mは、ルテニウムであり、X1およびX2は、両方ともハロゲン特に両方とも塩素であり、R1およびR2は、同一または異なっており、1~4個、好ましくは1~3個、特に好ましくは1または2個のヘテロ原子を有する五員または六員の単環基、あるいは2個、3個、4個または5個のこのタイプの五員または六員の単環基からなる二環式または多環式構造であり、ここで、上述の基はすべてそれぞれの場合に、1つまたは複数のアルキル好ましくはC1~C10-アルキル、シクロアルキル好ましくはC3~C8-シクロアルキル、アルコキシ好ましくはC1~C10-アルコキシ、ハロゲン好ましくは塩素または臭素、アリール好ましくはC6~C24-アリール、またはヘテロアリール好ましくはC5~C23-ヘテロアリールの各基で置換されていてよく、R21およびR22は、同一または異なっており、それぞれが、C1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C30-アルキルアミノ、C1~C30-アルキルチオ、C6~C24-アリールチオ、C1~C20-アルキルスルホニル、C1~C20-アルキルスルフィニルであり、さらにLは、上述の一般式IIaまたはIIbの構造、特に式IIIa~IIIfのうちの1つの構造を有する]の触媒を使用するのが好ましい。一般式Gに該当する特に好ましい触媒は、次の構造XIX[式中、R23およびR24は、同一または異なっており、それぞれが、ハロゲン、直鎖または分岐のC1~C20-アルキル、C1~C20-ヘテロアルキル、C1~C10-ハロアルキル、C1~C10-アルコキシ、C6~C24-アリール好ましくはフェニル、ホルミル、ニトロ、窒素複素環好ましくはピリジン、ピペリジンまたはピラジン、カルボキシ、アルキルカルボニル、ハロカルボニル、カルバモイル、チオカルバモイル、カルバミド、チオホルミル、アミノ、ジアルキルアミノ、トリアルキルシリルまたはトリアルコキシシリルである]を有する。上述の基C1~C20-アルキル、C1~C20-ヘテロアルキル、C1~C10-ハロアルキル、C1~C10-アルコキシ、C6~C24-アリール好ましくはフェニル、ホルミル、ニトロ、窒素複素環好ましくはピリジン、ピペリジンまたはピラジン、カルボキシ、アルキルカルボニル、ハロカルボニル、カルバモイル、チオカルバモイル、カルバミド、チオホルミル、アミノ、トリアルキルシリルおよびトリアルコキシシリルはさらに、それぞれ1つまたは複数のハロゲン好ましくはフッ素、塩素または臭素、C1~C5-アルキル、C1~C5-アルコキシまたはフェニルの各基によって置換されていてもよい。式XIXの触媒の特に好ましい実施形態は、構造XIXaまたはXIXb[式中、R23およびR24は、式XIXで示したのと同じ意味を有する]を有する。一般式G、HおよびKに該当する更なる好適な触媒は、以下の構造式XX~XXXI[式中、Mesはそれぞれの場合に2,4,6-トリメチルフェニルである]を有する。化合物XXは、文献ではグラブスIII触媒とも呼ばれている。更なる別のものでは、一般構造要素N1[式中、で表されている炭素原子は、1つまたは複数の二重結合を介して触媒構造体に結合しており、さらに式中、R25~R32は、同一または異なっており、それぞれが、水素、ハロゲン、ヒドロキシル、アルデヒド、ケト、チオール、CF3、ニトロ、ニトロソ、シアノ、チオシアノ、イソシアナト、カルボジイミド、カルバメート、チオカルバメート、ジチオカルバメート、アミノ、アミド、イミノ、シリル、スルホネート-SO3-、-OSO3-、-PO3-またはOPO3-またはアルキル、シクロアルキル、アルケニル、アルキニル、アリール、カルボキシレート、アルコキシ、アルケニルオキシ、アルキニルオキシ、アリールオキシ、アルコキシカルボニル、アルキルアミノ、アルキルチオ、アリールチオ、アルキルスルホニル、アルキルスルフィニル、ジアルキルアミノ、アルキルシリルまたはアルコキシシリルであるかここで、これらの基は、それぞれ任意選択で、1つまたは複数のアルキル、ハロゲン、アルコキシ、アリールまたはヘテロアリールの各基で置換されていてよい、あるいはその代わりにR25~R32からなる群からの直接隣り合った2つの基が、これらの結合している環炭素と一緒になって環状基好ましくは芳香族系を架橋により形成するか、あるいはその代わりに、R8が任意選択でルテニウム-カルベンまたはオスミウム-カルベン錯体触媒の別の配位子に架橋していてもよく、mは、0または1であり、さらにAは、酸素、硫黄、CR33R34、N-R35、-CR36=CR37-、-CR36R38-CR37R39-ここで、R33~R39は同一または異なっており、それぞれが基R25~R32と同じ意味を有しうるである]を有する触媒Nを使用する。本発明の触媒は、一般式N1[式中、で表される炭素原子は、1つまたは複数の二重結合によって触媒構造体に結合している]の構造要素を有する。で表される炭素原子が2つ以上の二重結合を介して触媒構造体に結合している場合、それらの二重結合は集積二重結合であっても共役二重結合であってもよい。そのような触媒Nは、欧州特許出願公開第2027920号明細書に記載されており、関係当局によって許可されている限り、触媒Nの定義およびその製造に関して、それを本明細書に援用する。一般式N1の構造要素を有する触媒Nとしては、例えば、以下の一般式N2aおよびN2bの触媒がある。上式において、Mは、ルテニウムまたはオスミウムであり、X1およびX2は、同一または異なっており、2つの配位子好ましくは陰イオン配位子であり、L1およびL2は、同一または異なる配位子好ましくは非電荷の電子供与体であるが、ここでL2は代わりに基R8に架橋していてもよく、nは、0、1、2または3、好ましくは0、1または2であり、n’は、1または2、好ましくは1であり、さらにR25~R32、mおよびAは、一般式N1の場合と同じ意味を有する。一般式N2aの触媒において、一般式N1の構造要素は、1つの二重結合n=0あるいは2、3または4つの集積二重結合n=1、2または3の場合を介して錯体触媒の中心金属に結合している。一般式N2bの本発明による触媒では、一般式N1の構造要素は、共役二重結合を介して錯体触媒の金属に結合している。どちらの場合も、で表される炭素原子は、錯体触媒の中心金属方向に二重結合を有する。したがって一般式N2aおよびN2bの触媒は、次の一般構造要素N3~N9が、で表される炭素原子を介して、1つまたは複数の二重結合によって次の一般式N10aまたはN10bの触媒構造体に結合している触媒を含む。[式中、X1およびX2、L1およびL2、n、n’およびR25~R39は、一般式N2aおよびN2bに関して示した意味を有する]。本発明のルテニウム-カルベン触媒またはオスミウム-カルベン触媒は、典型的には5配位five-foldcoordinationである。一般式N1の構造要素において、R15~R32は、同一または異なっており、それぞれが、水素、ハロゲン、ヒドロキシル、アルデヒド、ケト、チオール、CF3、ニトロ、ニトロソ、シアノ、チオシアノ、イソシアナト、カルボジイミド、カルバメート、チオカルバメート、ジチオカルバメート、アミノ、アミド、イミノ、シリル、スルホネート-SO3-、-OSO3-、-PO3-またはOPO3-またはアルキル好ましくはC1~C20-アルキル、特にC1~C6-アルキル、シクロアルキル好ましくはC3~C20-シクロアルキル、特にC3~C8-シクロアルキル、アルケニル好ましくはC2~C20-アルケニル、アルキニル好ましくはC2~C20-アルキニル、アリール好ましくはC6~C24-アリール、特にフェニル、カルボキシレート好ましくはC1~C20-カルボキシレート、アルコキシ好ましくはC1~C20-アルコキシ、アルケニルオキシ好ましくはC2~C20-アルケニルオキシ、アルキニルオキシ好ましくはC2~C20-アルキニルオキシ、アリールオキシ好ましくはC6~C24-アリールオキシ、アルコキシカルボニル好ましくはC2~C20-アルコキシカルボニル、アルキルアミノ好ましくはC1~C30-アルキルアミノ、アルキルチオ好ましくはC1~C30-アルキルチオ、アリールチオ好ましくはC6~C24-アリールチオ、アルキルスルホニル好ましくはC1~C20-アルキルスルホニル、アルキルスルフィニル好ましくはC1~C20-アルキルスルフィニル、ジアルキルアミノ好ましくはジC1~C20-アルキルアミノ、アルキルシリル好ましくはC1~C20-アルキルシリル、またはアルコキシシリル好ましくはC1~C20-アルコキシシリルであるかここで、こうした基はそれぞれ任意選択で、1つまたは複数のアルキル、ハロゲン、アルコキシ、アリールまたはヘテロアリールの各基で置換されていてよい、あるいはその代わりに、それぞれの場合にR25~R32からなる群からからの直接隣り合った2つの基が、これらが結合している環炭素と一緒になって架橋によって環状基好ましくは芳香族系を形成していてもよいか、あるいはその代わりに、R8が任意選択でルテニウム-カルベンまたはオスミウム-カルベン錯体触媒の別の配位子に架橋しており、mは、0または1であり、さらにAは、酸素、硫黄、CR33R34、N-R35、-CR36=CR37-または-CR36R38-CR37R39-であり、ここで、R33~R39は、同一または異なっており、それぞれが基R1~R8と同じ好ましい意味を有しうる。一般式N1の構造要素におけるC1~C6-アルキルは、例えば、メチル、エチル、n-プロピル、イソプロピル、n-ブチル、sec-ブチル、tert-ブチル、n-ペンチル、1-メチルブチル、2-メチルブチル、3-メチルブチル、ネオペンチル、1-エチルプロピルまたはn-ヘキシルである。一般式N1の構造要素におけるC3~C8-シクロアルキルは、例えば、シクロプロピル、シクロブチル、シクロペンチルcylopentyl、シクロヘキシル、シクロヘプチルまたはシクロオクチルである。一般式N1の構造要素におけるC6~C24-アリールは、6~24個の骨格炭素原子を有する芳香族基を含む。好ましい単環式、二環式または三環式の、6~10個の骨格炭素原子を有する炭素環式芳香族基としては、例として、フェニル、ビフェニル、ナフチル、フェナントレニルまたはアントラセニルを挙げることができる。一般式N1の構造要素における基X1およびX2は、一般式Aの触媒に関して示した同じ一般的意味、好ましい意味、および特に好ましい意味を有する。一般式N2aおよびN2bにおいて、また一般式N10aおよびN10bでも同様に、基L1およびL2は、同一または異なる配位子好ましくは中性の電子供与体であり、一般式Aの触媒に関して示した一般的意味、好ましい意味、および特に好ましい意味を有しうる。好ましいのは、一般構造単位N1を有する一般式N2aまたはN2bの触媒であって、式中、以下のような意味を持つものである。Mは、ルテニウムであり、X1およびX2は、両方ともハロゲンであり、nは、一般式N2aの場合に0、1または2であるか、またはn’は、一般式N2bの場合に1であり、L1およびL2は、同一または異なっており、一般式N2aおよびN2bに関して示した一般的意味または好ましい意味を有し、R25~R32は、同一または異なっており、一般式N2aおよびN2bに関して示した一般的意味または好ましい意味を有し、mは、0または1のいずれかであり、さらに、m=1である場合、Aは、酸素、硫黄、CC1~C10-アルキル2、-CC1~C10-アルキル2-CC1~C10-アルキル2-、-CC1~C10-アルキル=CC1~C10-アルキル-または-NC1~C10-アルキルである。とりわけ非常に好ましいのは、一般構造単位N1を有する式N2aまたはN2bの触媒であって、式中、以下のような意味をもつものである。Mは、ルテニウムであり、X1およびX2は、両方とも塩素であり、nは、一般式N2aの場合に、0、1または2であるか、またはn’は、一般式N2bの場合に1であり、L1は、式IIIa~IIIfの1つのイミダゾリジン基であり、L2は、スルホン化ホスフィン、ホスフェート、亜ホスフィン酸エステル、ホスホニト、アルシン、スチビン、エーテル、アミン、アミド、スルホキシド、カルボキシル、ニトロシル、ピリジン基、イミダゾリジン基式XIIa~XIIfのうちの1つまたはホスフィン配位子特に、PPh3、Pp-Tol3、Po-Tol3、PPhCH32、PCF33、Pp-FC6H43、Pp-CF3C6H43、PC6H4-SO3Na3、PCH2C6H4-SO3Na3、Pイソプロピル3、PCHCH3CH2CH33、Pシクロペンチル3、Pシクロヘキシル3、Pネオペンチル3およびPネオフェニル3であり、R25~R32は、一般式N2aおよびN2bに関して示した一般的意味または好ましい意味を有し、mは、0または1のいずれかであり、そして、m=1である場合、Aは、酸素、硫黄、CC1~C10-アルキル2、-CC1~C10-アルキル2-CC1~C10-アルキル2-、-CC1~C10-アルキル=CC1~C10-アルキル-または-NC1~C10-アルキルである。基R25が、式Nの触媒の別の配位子に架橋されている場合、その結果、例えば一般式N2aおよびN2bの触媒では、以下の構造の一般式N13aおよびN13bになる。上式において、Y1は、酸素、硫黄、N-R41基またはP-R41基ここで、R41は以下に示す意味を有するであり、R40およびR41は、同一または異なっており、それぞれが、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニル基これらのそれぞれが、任意選択で、1つまたは複数のアルキル、ハロゲン、アルコキシ、アリールまたはヘテロアリールの各基で置換されていてよいであり、pは、0または1であり、さらにY2は、p=1である場合は、-CH2r[式中、r=1、2または3]、-C=O-CH2-、-C=O-、-N=CH-、-NH-C=O-であるか、その代わりに、構造単位全体-Y1R40-Y2p-が-NR40=CH-CH2-、-NR40,R41=CH-CH2-であり、さらに上式において、M、X1、X2、L1、R25~R32、A、mおよびnは、一般式IIaおよびIIbの場合と同じ意味を有する。式Nの触媒の例として、以下の構造体を挙げることができる:部分水素化ニトリルゴムのメタセシス分解に使用できる前述の触媒の活性を増大させるために、欧州特許出願公開第1825913号明細書にしたがって様々な塩を、欧州特許出願公開第1894946号明細書にしたがってホスファン類を、欧州特許出願公開第2027919号明細書にしたがってアルカリ土類金属ハロゲン化物を、欧州特許出願公開第2030988号明細書にしたがって遷移金属アルコキシドを、欧州特許出願公開第2145681号明細書にしたがってBF3付加物を、および欧州特許出願公開第2145680号明細書にしたがってホウ酸エステルを添加することが可能である。こうした添加物の組合せも同様に可能である。メタセシス反応の手順:本発明の方法では、メタセシスに使用する触媒の量は、特定の触媒の性質および触媒活性によって異なる。使用する触媒の量は、使用する部分水素化ニトリルゴムに対して、貴金属が5~1000ppm、好ましくは10~500ppm、特に25~250ppmである。メタセシス反応は、普通、使用される触媒を不活性化せず、かつ他のどんな仕方でも反応に悪影響を与えない好適な溶媒中で行われる。好ましい溶媒としては、ジクロロメタン、ベンゼン、トルエン、メチルエチルケトン、アセトン、テトラヒドロフラン、テトラヒドロピラン、ジオキサンおよびシクロヘキサンがあるが、これらに限定されない。特に好ましい溶媒はクロロベンゼンである。メタセシス反応混合物に用いる部分水素化ニトリルゴムの濃度は重要ではないが、当然のこととして、反応は、過度に高粘度の反応混合物によって、またそれに伴う混合の問題によって反応が悪影響を受けないようにしなければならない。反応混合物中の部分水素化ニトリルゴムの濃度は、好ましくは反応混合物全体に対して1重量~20重量の範囲、より好ましくは5重量~15重量の範囲である。メタセシス分解は、典型的には20°C~150°Cの範囲、好ましくは25~100°Cの範囲、特に30~90°Cの範囲の温度で行われる。特に好ましくは、メタセシスは、25~90°Cの範囲の温度、特に25~80°Cの範囲の温度で行われる。反応時間は、一連の因子に左右され、その例として部分水素化ニトリルゴムのタイプ、触媒の性質、用いる触媒濃度、および反応温度がある。反応は、典型的には、標準状態において数時間以内、好ましくは3時間までには終了する。メタセシスの進行は、標準的分析によって、例えばGPCまたは粘度測定によって監視できる。GPCによるニトリルゴムのMwおよびMnの測定:分子量の重量平均Mwおよび数平均Mnは、ゲル浸透クロマトグラフィーGPCによって測定する。GPC分析では、部分水素化ニトリルゴムの溶液の試料を少量だけ反応混合物から取り、好適な量のエチルビニルエーテルを加えて停止させ、N,N’-ジメチルアセトアミドで希釈する例えば、3mlのN,N’-ジメチルアセトアミドAcrosOrganicsからのもの。5g/LのLiBrと混合を、停止させたニトリルゴム溶液0.2mlに加える。GPC分析を行う前に、適切であることが分かった0.2μmのTeflon注射器フィルターChromafilPTFE0.2μm;Macherey-Nagelのものを用いて、これらの溶液をそれぞれ濾過した。その後、Watersの機器を用いてGPC分析を行うが、その機器には、Waters717オートサンプラー、PSSGram10μm8×50mm予備カラム、PSSGram-3010μm8×300mmカラムおよび2つのPSSGram-100010μm8×300mmカラムPolymerStandardsServiceのもの、Waters410RI検出器およびCirrusSoftwareMultiVersion3.0が装備されている。モル質量が600~1.64106g/molである線状ポリメタクリル酸メチルPolymerStandardsServiceのものを用いてカラムを校正する。測定は、1.0mL/分の流量で80°Cにおいて、N,N’-ジメチルアセトアミド5g/LのLiBrを含むを溶離剤として用いて実施した。溶液粘度SVの測定溶液粘度は、BrookfieldLorchのコーン/プレート式cone/plateレオメーターBrookfieldRVDV-IIIUCPで求める。反応における所望の時点で、適当な量の反応溶液をその系から取り出し、溶液粘度をその後すぐに求める。それぞれの場合に2mlの量を取り出すのが適切であることが分かった。測定は、25°CでCPE-41コーンを用いて行う。比較として測定したモノクロロベンゼン溶媒中の部分水素化NBRゴムおよびNBRゴムの固形分は、12重量である。回転速度は、最大可能トルクで測定が行われるように設定する。特有のSV/Mwは、このようにして求めた値から計算できる。加硫性混合物:本発明はさらに、i50~97の範囲の水素化度を有し、溶液粘度SVを重量平均分子量Mwで割った比が410-3~5010-3Pasmol/kgの範囲である少なくとも1種の部分水素化ニトリルゴムとii少なくとも1種の過酸化物架橋系とを含む、加硫性混合物を提供する。さらに、i50~97の範囲の水素化度を有し、溶液粘度SVを重量平均分子量Mwで割った比が410-3~3010-3Pasmol/kgの範囲である少なくとも1種の部分水素化ニトリルゴムとii少なくとも1種の過酸化物架橋系とを含む、加硫性混合物が提供される。その上、加硫性混合物は、1種または複数種の他の通例の添加剤をさらに含んでもよい。こうした加硫性混合物は、典型的には、上で製造したゴムブレンドiを、少なくとも1種の過酸化物架橋系iiおよび任意選択の更なる添加剤と混合することにより製造される。過酸化物架橋系において、使用できる過酸化物架橋剤の例としては、ビス2,4-ジクロロベンジルペルオキシド、過酸化ジベンゾイル、ビス4-クロロベンゾイルペルオキシド、1,1-ビスt-ブチルペルオキシ-3,3,5-トリメチルシクロヘキサン、tert-ブチルペルベンゾエート、2,2-ビスt-ブチルペルオキシブテン、4,4-ジ-tert-ブチルペルオキシノニルバレレート4,4-di-tert-butylperoxynonylvalerate、ジクミルペルオキシド、2,5-ジメチル-2,5-ジt-ブチルペルオキシヘキサン、tert-ブチルクミルペルオキシド、1,3-ビスt-ブチルペルオキシイソプロピルベンゼン、ジ-t-ブチルペルオキシドおよび2,5-ジメチル-2,5-ジt-ブチルペルオキシヘキサ-3-インがある。過酸化物架橋系では、過酸化物架橋剤に加えて、架橋量crosslinkingyieldを増大させるのに用いることのできる更なる添加剤も使用すると有利であり得る。そのような添加剤の例としては、好適には、トリアリルイソシアヌレート、シアヌル酸トリアリル、トリメチロールプロパントリメタアクリレート、トリメリト酸トリアリル、エチレングリコールジメタクリレート、ブタンジオールジメタクリレート、トリメチロールプロパントリメタクリレート、ジアクリル酸亜鉛、ジメタクリル酸亜鉛、1,2-ポリブタジエンまたはN,N’-m-フェニレンジマレイミドがある。過酸化物架橋系の総量は、典型的には、100重量部の部分水素化ニトリルゴムに対して、0.1~100重量部の範囲、好ましくは0.5~75重量部の範囲、より好ましくは1~50重量部の範囲である。過酸化物架橋剤すなわち、活性物質の量は、この場合、典型的には、100重量部の部分水素化ニトリルゴムに対して0.5~15重量部の範囲、好ましくは1~12.5重量部の範囲、より好ましくは1.5~10重量部の範囲である。過酸化物架橋系の添加に加えて、加硫性混合物は、更なる通例のゴム添加剤も含むことができる。こうした添加剤としては、例えば、充填剤、充填剤活性化剤、加硫開始遅延剤、オゾン保護剤、老化防止剤、酸化防止剤、加工助剤、エキステンダー油、可塑剤、補強材および離型剤など、当業者によく知られている典型的な物質がある。使用できる充填剤の例としては、カーボンブラック、シリカ、硫酸バリウム、二酸化チタン、酸化亜鉛、酸化カルシウム、炭酸カルシウム、酸化マグネシウム、酸化アルミニウム、酸化鉄、水酸化アルミニウム、水酸化マグネシウム、ケイ酸アルミニウム、けいそう土、タルク、カオリン、ベントナイト、カーボンナノチューブ、Teflon後者は、好ましくは粉末形態である、シリケートまたはミクロゲルがある。充填剤活性化剤としては、特に有機シランがあり、それは、例えば、ビニルトリメチルオキシシラン、ビニルジメトキシメチルシラン、ビニルトリエトキシシラン、ビニルトリス2-メトキシエトキシシラン、N-シクロヘキシル-3-アミノプロピルトリメトキシシラン、3-アミノプロピルトリメトキシシラン、メチルトリメトキシシラン、メチルトリエトキシシラン、ジメチルジメトキシシラン、ジメチルジエトキシシラン、トリメチルエトキシシラン、イソオクチルトリメトキシシラン、イソオクチルトリエトキシシラン、ヘキサデシルトリメトキシシランまたはオクタデシルメチルジメトキシシランなどである。更なる充填剤活性化剤は、例えば、トリエタノールアミンおよび分子量が74~10000g/molであるエチレングリコールなどの、界面活性物質である。充填剤活性化剤の量は、典型的には充填剤の量を基準にして0~10phrである。充填剤活性化剤の適切な量の決定は、充填剤の性質および量に基づいており、当業者によく知られている。さらに、加硫開始遅延剤を使用することも可能である。それには、例えば、国際公開第97/01597A号パンフレットおよび米国特許第4,857,571号明細書に明記されている化合物がある。立体障害型p-ジアルキルアミノフェノール、特にEthanox703Sartomerが好ましい。加硫性混合物に添加できる老化防止剤の例には、次のものがある:重合した2,2,4-トリメチル-1,2-ジヒドロキノリンTMQ、2-メルカプトベンゾイミダゾールMBI、メチル-2-メルカプトベンゾイミダゾールMMBIまたは亜鉛メチルメルカプトベンゾイミダゾールzincmethylmercaptobenzimidazoleZMMBI。あるいは、それほど好ましくないが、以下の老化防止剤を使用することも可能である:アミン系老化防止剤、例えば、ジアリール-p-フェニレンジアミン類DTPD、オクチル化ジフェニルアミンODPA、フェニル-α-ナフチルアミンPAN及び/またはフェニル-β-ナフチルアミンPBNの混合物の形のもの。フェニレンジアミン系のものを使用するのが好ましい。フェニレンジアミン類の例には、N-イソプロピル-N’-フェニル-p-フェニレンジアミン、N-1,3-ジメチルブチル-N’-フェニル-p-フェニレンジアミン6PPD、N-1,4-ジメチルペンチル-N’-フェニル-p-フェニレンジアミン7PPDおよびN,N’-ビス-1,4-1,4-ジメチルペンチル-p-フェニレンジアミン7PPDがある。老化防止剤は、普通は、部分水素化ニトリルゴムとビニル含有シリコーンゴムとの合計100重量部に対して、10重量部まで、好ましくは5重量部まで、より好ましくは0.25~3重量部まで、特に0.4~1.5重量部までの量を使用する。意図されている離型剤の例には、以下のものが含まれる:飽和および部分不飽和の脂肪酸およびオレイン酸類ならびにそれらの誘導体脂肪酸エステル、脂肪酸塩、脂肪アルコール、脂肪酸アミドこれらは、好ましくは混合物の成分として用いられる、ならびに金型表面に施すことができる製品例えば、低分子量シリコーン化合物をベースにした製品、フルオロポリマー系の製品およびフェノール樹脂系の製品など。離型剤は、普通は、部分水素化ニトリルゴムとビニル含有シリコーンゴムとの合計100重量部に対して、およそ0~10重量部、好ましくは0.5~5重量部の量だけ使用する。米国特許第4,826,721号明細書の教示にしたがったガラス強化材繊維を有する補強材、ならびに、ひも、織物、脂肪族および芳香族ポリアミドNylon登録商標、Aramid登録商標の繊維、ポリエステルおよび天然繊維製品を使用した補強材も可能である。本発明はさらに、上述の加硫性混合物が、温度上昇により、好ましくは成形プロセスで、より好ましくは射出成形を用いて架橋されることを特徴とする、加硫物の製造方法を提供する。それゆえに本発明は、前述の加硫プロセスによって得ることのできる加硫物好ましくは成形品の形も提供する。この加硫プロセスを用いて多数の成形品を製造することができ、その例としてシール、キャップ、ホースまたは膜がある。特に、O-リングシール、平面シール、波形ガスケット、シーリングスリーブ、シーリングキャップ、防塵キャップ、プラグシール、断熱ホース、油冷ホース、空気取入れ口ホース、サーボ制御ホースまたはポンプ用ダイアフラムを製造することが可能である。A部分水素化ニトリルゴム、触媒、他の助剤続く実施例では、表1に列挙したメタセシス触媒ならびに表2に列挙した部分水素化NBRゴム、さらにNBRゴム比較試験用を使用した。部分水素化ニトリルゴムPH-NBR1、2、3および5の実験室での製造は、表3に示した作業条件下でPerbunan登録商標3435を水素化して行った。最初に、モノクロロベンゼン中にPerbunan登録商標3435を含む溶液を室温で調製したが、ニトリルゴムは完全に溶解していた。次いでこの溶液を、表3に示す撹拌速度で加熱し、モノクロロベンゼン中にトリストリフェニルホスファンロジウムIクロリド触媒およびトリフェニルホスファン助触媒を含む溶液を加え、その系を表3に示す圧力までの水素にさらした。水素化の過程は、試料を採取し分析して連続的に監視した。水素化は、水素を排出することにより、表2に示されている水素化度で停止させた。残留水素は窒素を導入することによって除去し、反応混合物を室温まで冷やした。続いて、得られた溶液を0.2phrのVulkanox登録商標BKFLanxessDeutschlandGmbH社のビスフェノール系酸化防止剤で安定化させた。部分水素化ニトリルゴムを水蒸気蒸留により有機溶液から分離した。約50~60重量の範囲の残留水分含有量を有する濡れた部分水素化ニトリルゴムの断片を、滴生成およびスクイージングにより機械的に微粉砕し、減圧下で真空乾燥器において50°Cで恒量になるまで乾燥させた。Bメタセシス反応の概要以下の実施例のメタセシス反応はすべて、溶媒としてモノクロロベンゼンAldrichのものMCBを用いた溶液中で行わせた。使用する前に、MCBを蒸留し、室温でアルゴンを送って不活性化させた。以下の各表に明記されている量のニトリルゴムを、12時間の間撹拌しながら室温でMCB中に溶かした。ニトリルゴム含有溶液を、表に示されている添加剤と希釈せずに混合し、均質化のため30分間撹拌した。ニトリルゴムのクロロベンゼン溶液を、表に示されている温度まで加熱してから、触媒を加えた。反応バッチはすべて、触媒の添加後のニトリルゴム濃度が12重量となるようにした。特定の実験表で特に断りがなければ、表1に明記したメタセシス触媒はそれぞれ、不活性化させた10gのMCBにアルゴン下で溶かし、触媒溶液を調製した直後に触媒溶液をNBR溶液に加えた。メタセシスは、以下の各表に示す量の反応物および温度で行った。反応時間の間中、表に示されている時間の後に、分析調査を行うため試料を反応溶液から取り出した。GPCでモル質量MwおよびMnを求めるため、それぞれの反応混合物を約3ml取り出し、約0.2mlのエチルビニルエーテルをただちに添加して停止させた。C分析C.1メタセシスの進行中におけるGPCによるMwおよびMnの測定GPC分析では、エチルビニルエーテルで停止させたニトリルゴム溶液から0.2mlを取り、3mlのN,N’-ジメチルアセトアミドAcrosOrganicsからのもので、5g/lLiBrが添加されているで希釈した。GPC分析を行う前に、Teflon製の0.2μm注射器フィルターChromafilPTFE0.2μmMacherey-Nagel製のものを用いて、これらの溶液をそれぞれの場合に濾過した。その後、Watersの機器を用いてGPC分析を行ったが、その機器には、Waters717オートサンプラー、PSSGram10μm8×50mm予備カラム、PSSGram-3010μm8×300mmカラムおよび2つのPSSGram-100010μm8×300mmカラムPolymerStandardsService製のもの、Waters410RI検出器およびCirrusSoftwareMultiVersion3.0が装備されていた。モル質量が600~1.64106g/molである線状ポリメタクリル酸メチルPolymerStandardsService製のものを用いてカラムを校正した。測定は、1.0mL/分の流量で80°Cにおいて、N,N’-ジメチルアセトアミド5g/LのLiBrを含むを溶離剤として用いて実施した。C.2溶液粘度SVの測定溶液粘度は、BrookfieldLorchのコーン/プレート式レオメーターBrookfieldRVDV-IIIUCPで求めた。以下の各表に示した反応時間の後、2mlを反応溶液のそれぞれから取り、その直後に溶液粘度を測定した。測定は、CPE-41コーンで25°Cにおいて行った。比較のため測定したモノクロロベンゼン溶媒中の部分水素化NBRゴムおよびNBRゴムの固形分は、12重量であった。回転速度は、最大可能トルクで測定が行われるように設定した。D実験シリーズ1および2実験シリーズ1は本発明ではない例を含み表4、実験シリーズ2は本発明の例を含む表5。実験シリーズ2の例はすべて、コオレフィンを加えずに実施した。本発明ではない条件下での実験シリーズ1で得られたニトリルゴム例1.01~1.03および部分水素化ニトリルゴム例1.04および1.05は、0.5910-3~3.1910-3Pasmol/kgの範囲のSV/Mw指数を有している。例1.01および例1.03では、部分水素化されていないニトリルゴムである、SV/Mw比が5.8310-3Pasmol/kgであるPerbunan登録商標NT3435から出発して、オレフィンを添加せずにメタセシス分解を行って、SV/Mw比が2.2910-3Pasmol/kg例1.01および0.5910-3Pasmol/kg例1.03である非水素化ニトリルゴムを得た。例1.03は、2倍の量の触媒を用いて80°Cの温度で行った。例1.02では、再びPerbunan登録商標NT3435から出発し、1-ヘキセンを加えたメタセシスにより、SV/Mw比が0.8010-3Pasmol/kgである部分水素化されていないニトリルゴムを得た。例1.04では、水素化度が46である部分水素化ニトリルゴムPH-NBR1を用いて、1-オレフィンを加えずに、SV/Mw比が3.1910-3Pasmol/kgである部分水素化ニトリルゴムを得た。例1.05では、水素化度が82である部分水素化ニトリルゴムPH-NBR4Therban登録商標VPKA8837を用いて、1-ヘキセンを添加してグラブスII触媒によるメタセシスを行って、SV/Mw比が1.6810-3Pasmol/kgである部分水素化ニトリルゴムを得た。実験シリーズ2以下の表5を参照では、対応する部分水素化ニトリルゴムを使用した、オレフィンが加えられていない本発明のメタセシスにより、溶液粘度/重量平均モル質量SV/Mwの比が6.910-3~26.810-3Pasmol/kgの範囲である部分水素化ニトリルゴムが生成した。このようなSV/Mw比の達成は、使用する触媒のタイプグラブスII触媒、グラブスIII触媒、Grela触媒またはGrubbs-Hoveyda触媒には依存せず、CaCl22H2OまたはTiOiPr4などの塩を任意に添加するかどうかにも依存しない。実験シリーズ1:本発明ではない例実験シリーズ2本発明の実施例この実施例の触媒は、50mlのMCB中に溶かし、その溶液の調製直後に使用した。7時間の反応時間の後、バッチを45°Cまで冷却し、20mlのエチルビニルエーテルを加えた。求めた値は以下の通りである。本発明の例2.17で得られた部分水素化ニトリルゴムを、水蒸気蒸留によりクロロベンゼン溶液から分離した。55°Cにおいて減圧下で乾燥させた後、この部分水素化ニトリルゴム生ゴムと呼ぶは、1分後のムーニー粘度ML11100°Cおよび4分後のムーニー粘度ML14100°Cならびに10秒後および30秒後のムーニー緩和MooneyrelaxationsASTMD1646にしたがったによって特徴づけられた表6。表6からは、オレフィンを加えずにTherban登録商標LT2157をメタセシス処理すると、1分後ML11100°Cおよび4分後ML14100°Cのムーニー粘度が減少し、さらに10秒後、30秒後および100秒後のムーニー緩和も減少することが明白である。これらは、本発明によって製造されるゴムの加工挙動における改善の重要な基準である。上記のゴムTherban登録商標LT2157ならびに例2.17で得られたゴムをベースにして、加硫性混合物AおよびB、ならびに加硫物を製造した。ゴム混合物の組成を表7に要約してある。表7中の数字は、ゴム100重量部当たりの重量部である。ゴム混合物の製造には、2段階混合手順を用いた。最初の混合段階は、内容積が1.5lである密閉式混合機WernerPfleidererStuttgartのGK1.5であり、かみ合い混練要素PS5Aしゃくし形状を備えているの中で行った。密閉式混合機中では、トリアリルイソシアヌレートおよび過酸化物を除くすべての混合物成分を、40min-1の回転速度および6バールのラム圧で50°Cにおいて混合した。ゴムを密閉式混合機内に投入した。60秒後に、カーボンブラック2/3の量を、他の混合物成分トリアリルイソシアヌレートおよびジtert-ブチルペルオキシイソプロピルベンゼン以外のものと一緒に加えた。90秒後に、カーボンブラックの残り1/3を加え、90秒間混合を続けた。トリアリルイソシアヌレートおよびジtert-ブチルペルオキシイソプロピルベンゼン40のものを第2混合段階で加えた。これは40°Cの温度においてロールで行った。未加硫ゴム混合物の加工挙動を、1分後のムーニー粘度ML11/100°Cおよび4分後のムーニー粘度ML14/100°Cならびに10秒後、30秒後および100秒後のムーニー緩和ASTMD1646に従ったを測定して評価した表8。表8からは、本発明によって製造される例の未加硫ゴム混合物は、混合物の1分後の粘度ML11/100°Cおよび4分後の粘度ML14/100°Cが著しく低くなり、さらに10、30および100秒後のムーニー緩和が減少することが明白である。このデータによれば、本発明によって製造されたゴム2.17をベースにしたゴム混合物の加工挙動は、著しく改善されている。ゴム混合物の加硫挙動は、180°Cにおいて、DIN53529,Part3に従って、MonsantoディスクレオメーターMDR2000Eを用いて1.7Hzおよび1°変形1°deformationで求めた。このようにして、Fa、Fmax、Fmax.-Fa、t10、t50、t90およびt95などの特徴的データを確かめた。DIN53529,Part3によれば、これらの略号の意味は次のとおりである。Fmin:最小架橋等温線minimumofthecrosslinkingisothermにおけるバルカメーターvulcameterの表示Fmax:最大架橋等温線maximumofthecrosslinkingisothermにおけるバルカメーターの表示Fmax-Fmin:最大と最小との間のバルカメーターの表示の差t10:Fmax-Fminの10が達成される時間t50:Fmax-Fminの50が達成される時間t90:Fmax-Fminの90が達成される時間t95:Fmax-Fminの95が達成される時間バルカメーター試験の結果を表9に要約してある。表9からは、本発明のゴム2.17をベースにして製造したゴム混合物の加硫挙動は、参照混合物の加硫挙動と同程度であることが明白である。加硫物の特徴づけに必要とされる試験体は、180°C/23分で120バールの水圧のもとでゴム混合物を加硫することで得た。以下に示す標準に基づいた以下のような特性を、加硫物から確認した。DIN53505:23°Cおよび70°CでのショアA硬さDIN53512:23°Cでの反発弾性reboundelasticityR23および70°Cでの反発弾性R70DIN53504:10、25、50および100の歪みでの応力値σ10、σ25、σ50およびσ100、引張り強さおよび破断点伸びDIN53516:摩損比較例メタセシスなし場合のTherbanLT2157の加硫物特性および本発明の混合物2.17メタセシス後のTherbanLT2157の加硫物特性を、以下の表10に要約してある。表10は、本発明のゴム2.17の加硫物特性が、それぞれの測定方法の誤差範囲内において本発明ではない比較例の加硫物特性に匹敵することを示している。粘度が減少しているにもかかわらず、同等の優れた機械的性質を有する加硫物が得られるというのは、驚くべき結果である。Goodrichフレキソメーターでの動的応力付加dynamicstressing:肉厚物品の動的挙動を評価するため、初荷重1.0MPaおよび25分間100°Cの暴露時間後のストローク4.00mmで、DIN53533に従ってGoodrichフレキソメーターで加硫物を調べた。ここで求めたパラメーターは、温度上昇ならびに永続的変形であった表11。Goodrichフレキソメーター試験では、本発明によって製造されたゴム2.17をベースにした加硫物は、Goodrichフレキソメーター試験の誤差範囲内において、本発明でない比較例の特性に匹敵する特性を有する。これは、動的負荷のもとで2つの加硫物が同等の寿命であることを示す。"